(57)【要約】【課題】キャリア移動度が高い有機薄膜トランジスタの提供。【解決手段】下記式で表される化合物を半導体活性層に含む有機薄膜トランジスタ；ＸはＯ、Ｓ又はＳｅ原子；Ｒ1、Ｒ4、Ｒ5及びＲ8〜Ｒ10は水素又はハロゲン原子；Ｒ2、Ｒ3、Ｒ6及びＲ7は水素原子、アルキル基、ハロゲン原子又は−Ｌ−Ｒ；Ｒ2、Ｒ3、Ｒ6及びＲ7の一つは−Ｌ−Ｒ；Ｌは特定の２価の連結基であり、但し母核に−ＣＲ’2−で表される２価の連結基は直接連結せず；Ｒはアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、トリアルキルシリル基。2015167156.tif 000038【選択図】なし【特許請求の範囲】
【請求項１】
下記一般式（１）で表される化合物を半導体活性層に含む有機薄膜トランジスタ；
一般式（１）
【化１】
2015167156.tif 000033
一般式（１）中、
Ｘはそれぞれ独立にＯ原子、Ｓ原子またはＳｅ原子を表し、
Ｒ1、Ｒ4、Ｒ5およびＲ8〜Ｒ10はそれぞれ独立に水素原子またはハロゲン原子を表し、
Ｒ2、Ｒ3、Ｒ6およびＲ7はそれぞれ独立に水素原子、アルキル基、ハロゲン原子または下記一般式（Ｗ）で表される置換基を表し、かつ、Ｒ2、Ｒ3、Ｒ6およびＲ7のうち少なくとも一つは一般式（Ｗ）で表される置換基である；
−Ｌ−Ｒ      一般式（Ｗ）
一般式（Ｗ）中、
Ｌは下記一般式（Ｌ−１）〜（Ｌ−２５）のいずれかで表される２価の連結基または下記一般式（Ｌ−１）〜（Ｌ−２５）のいずれかで表される２価の連結基が２つ以上結合した２価の連結基を表し、ただしＲ1〜Ｒ10が結合する３つのベンゼン環と２つのヘテロ５員環とが縮合してなる母核に一般式（Ｌ−１）で表される２価の連結基は直接連結せず、
Ｒは置換または無置換のアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、あるいは置換または無置換のトリアルキルシリル基を表す；
【化２】
2015167156.tif 000034
一般式（Ｌ−１）〜（Ｌ−２５）中、
一般式（Ｌ−１）で表される２価の連結基における波線部分は別の一般式（Ｌ−１）〜（Ｌ−２５）で表される２価の連結基の＊との結合位置を表し、一般式（Ｌ−２）〜（Ｌ−２５）で表される２価の連結基における波線部分は母核との結合位置または別の一般式（Ｌ−１）〜（Ｌ−２５）で表される２価の連結基の＊との結合位置を表し、
一般式（Ｌ−１３）におけるｍは４を表し、一般式（Ｌ−１４）および（Ｌ−１５）におけるｍは３を表し、一般式（Ｌ−１６）〜（Ｌ−２０）におけるｍは２を表し、一般式（Ｌ−２１）におけるｍは０または１の整数を表し、一般式（Ｌ−２２）におけるｍは６を表し、
一般式（Ｌ−１）、（Ｌ−２）、（Ｌ−６）および（Ｌ−１３）〜（Ｌ−２４）におけるＲ’はそれぞれ独立に水素原子または置換基を表し、
ＲNは水素原子または置換基を表し、
Ｒsiはそれぞれ独立に水素原子、アルキル基、アルケニル基またはアルキニル基を表す。
【請求項２】
前記一般式（１）中、ＸがいずれもＳ原子である請求項１に記載の有機薄膜トランジスタ。
【請求項３】
前記一般式（１）中、Ｌが、
前記母核に直接結合し、かつ、前記一般式（Ｌ−２）〜（Ｌ−２５）のいずれかで表される２価の連結基であるＬ0と、
前記一般式（Ｌ−１）〜（Ｌ−２５）のいずれかで表される２価の連結基、または、前記一般式（Ｌ−１）〜（Ｌ−２５）のいずれかで表される２価の連結基が２つ以上結合した２価の連結基であるＬ1と、
からなる請求項１または２に記載の有機薄膜トランジスタ。
【請求項４】
Ｌ0が前記一般式（Ｌ−２）および（Ｌ−１３）〜（Ｌ−２４）のいずれかで表される請求項３に記載の有機薄膜トランジスタ。
【請求項５】
Ｌ0が前記一般式（Ｌ−２）、（Ｌ−１３）、（Ｌ−１７）および（Ｌ−１８）のいずれかで表される２価の連結基である請求項３または４に記載の有機薄膜トランジスタ。
【請求項６】
Ｌ0が前記一般式（Ｌ−２）、（Ｌ−１３）、（Ｌ−１７）および（Ｌ−１８）のいずれかで表される２価の連結基であり、
Ｌ1が前記一般式（Ｌ−１）〜（Ｌ−４）のいずれかで表される２価の連結基、または、前記一般式（Ｌ−１）〜（Ｌ−４）のいずれかで表される２価の連結基が２つ以上結合した２価の連結基である請求項３〜５のいずれか一項に記載の有機薄膜トランジスタ。
【請求項７】
前記一般式（１）中、Ｒが置換または無置換のアルキル基、シロキサン基、あるいは、ケイ素原子数が２〜５のオリゴシロキサン基である請求項１〜６のいずれか一項に記載の有機薄膜トランジスタ。
【請求項８】
前記一般式（１）中、Ｒ2およびＲ6のうち少なくとも一方が前記一般式（Ｗ）で表される置換基であり、かつ、
Ｒ1、Ｒ3〜Ｒ5およびＲ7〜Ｒ10がすべて水素原子である請求項１〜７のいずれか一項に記載の有機薄膜トランジスタ。
【請求項９】
Ｒ2とＲ6が同一の基である請求項８に記載の有機薄膜トランジスタ。
【請求項１０】
下記一般式（１）で表される化合物。
【化３】
2015167156.tif 000035
一般式（１）中、
Ｘはそれぞれ独立にＯ原子、Ｓ原子またはＳｅ原子を表し、
Ｒ1、Ｒ4、Ｒ5およびＲ8〜Ｒ10はそれぞれ独立に水素原子またはハロゲン原子を表し、
Ｒ2、Ｒ3、Ｒ6およびＲ7はそれぞれ独立に水素原子、アルキル基、ハロゲン原子または下記一般式（Ｗ）で表される置換基を表し、かつ、Ｒ2、Ｒ3、Ｒ6およびＲ7のうち少なくとも一つは一般式（Ｗ）で表される置換基である；
−Ｌ−Ｒ      一般式（Ｗ）
一般式（Ｗ）中、
Ｌは下記一般式（Ｌ−１）〜（Ｌ−２５）のいずれかで表される２価の連結基または下記一般式（Ｌ−１）〜（Ｌ−２５）のいずれかで表される２価の連結基が２つ以上結合した２価の連結基を表し、ただしＲ1〜Ｒ10が結合する３つのベンゼン環と２つのヘテロ５員環とが縮合してなる母核に一般式（Ｌ−１）で表される２価の連結基は直接連結せず、
Ｒは置換または無置換のアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、あるいは置換または無置換のトリアルキルシリル基を表す；
【化４】
2015167156.tif 000036
一般式（Ｌ−１）〜（Ｌ−２５）中、
一般式（Ｌ−１）で表される２価の連結基における波線部分は別の一般式（Ｌ−１）〜（Ｌ−２５）で表される２価の連結基の＊との結合位置を表し、一般式（Ｌ−２）〜（Ｌ−２５）で表される２価の連結基における波線部分は母核との結合位置または別の一般式（Ｌ−１）〜（Ｌ−２５）で表される２価の連結基の＊との結合位置を表し、
一般式（Ｌ−１３）におけるｍは４を表し、一般式（Ｌ−１４）および（Ｌ−１５）におけるｍは３を表し、一般式（Ｌ−１６）〜（Ｌ−２０）におけるｍは２を表し、一般式（Ｌ−２１）におけるｍは０または１の整数を表し、一般式（Ｌ−２２）におけるｍは６を表し、
一般式（Ｌ−１）、（Ｌ−２）、（Ｌ−６）および（Ｌ−１３）〜（Ｌ−２４）におけるＲ’はそれぞれ独立に水素原子または置換基を表し、
ＲNは水素原子または置換基を表し、
Ｒsiはそれぞれ独立に水素原子、アルキル基、アルケニル基またはアルキニル基を表す。
【請求項１１】
前記一般式（１）中、ＸがいずれもＳ原子である請求項１０に記載の化合物。
【請求項１２】
前記一般式（１）中、Ｌが、
前記母核に直接結合し、かつ、前記一般式（Ｌ−２）〜（Ｌ−２５）のいずれかで表される２価の連結基であるＬ0と、
前記一般式（Ｌ−１）〜（Ｌ−２５）のいずれかで表される２価の連結基、または、前記一般式（Ｌ−１）〜（Ｌ−２５）のいずれかで表される２価の連結基が２つ以上結合した２価の連結基であるＬ1と、
からなる請求項１０または１１に記載の化合物。
【請求項１３】
Ｌ0が前記一般式（Ｌ−２）および（Ｌ−１３）〜（Ｌ−２４）のいずれかで表される請求項１２に記載の化合物。
【請求項１４】
Ｌ0が前記一般式（Ｌ−２）、（Ｌ−１３）、（Ｌ−１７）および（Ｌ−１８）のいずれかで表される２価の連結基である請求項１２または１３に記載の化合物。
【請求項１５】
Ｌ0が前記一般式（Ｌ−２）、（Ｌ−１３）、（Ｌ−１７）および（Ｌ−１８）のいずれかで表される２価の連結基であり、
Ｌ1が前記一般式（Ｌ−１）〜（Ｌ−４）のいずれかで表される２価の連結基、または、前記一般式（Ｌ−１）〜（Ｌ−４）のいずれかで表される２価の連結基が２つ以上結合した２価の連結基である請求項１２〜１４のいずれか一項に記載の化合物。
【請求項１６】
前記一般式（１）中、Ｒが置換または無置換のアルキル基、シロキサン基、あるいは、ケイ素原子数が２〜５のオリゴシロキサン基である請求項１０〜１５のいずれか一項に記載の化合物。
【請求項１７】
前記一般式（１）中、Ｒ2およびＲ6のうち少なくとも一方が前記一般式（Ｗ）で表される置換基であり、かつ、
Ｒ1、Ｒ3〜Ｒ5およびＲ7〜Ｒ10がすべて水素原子である請求項１０〜１６のいずれか一項に記載の化合物。
【請求項１８】
Ｒ2とＲ6が同一の基である請求項１７に記載の化合物。
【請求項１９】
請求項１０〜１８のいずれか一項に記載の化合物を含有する非発光性有機半導体デバイス用有機半導体材料。
【請求項２０】
請求項１０〜１８のいずれか一項に記載の化合物を含有する有機薄膜トランジスタ用材料。
【請求項２１】
請求項１０〜１８のいずれか一項に記載の化合物を含有する非発光性有機半導体デバイス用塗布溶液。
【請求項２２】
請求項１０〜１８のいずれか一項に記載の化合物とポリマーバインダーを含有する非発光性有機半導体デバイス用塗布溶液。
【請求項２３】
請求項１０〜１８のいずれか一項に記載の化合物を含有する非発光性有機半導体デバイス用有機半導体薄膜。
【請求項２４】
請求項１０〜１８のいずれか一項に記載の化合物とポリマーバインダーを含有する非発光性有機半導体デバイス用有機半導体薄膜。
【請求項２５】
溶液塗布法により作製された請求項２３または２４に記載の非発光性有機半導体デバイス用有機半導体薄膜。
【請求項２６】
下記一般式（Ｍ１）で表される化合物；
一般式（Ｍ１）
【化５】
2015167156.tif 000037
一般式（Ｍ１）中、
Ｘ1およびＸ2はそれぞれ独立にＯ原子、Ｓ原子、Ｓｅ原子、−Ｎ（−ＲN1）−、−Ｎ＝Ｃ−および−Ｃ（ＲM3）＝Ｃ（ＲM3）−のいずれか一つを表し、
ＲN1は水素原子または置換基を表し、
ＲM3はそれぞれ独立に水素原子または置換基を表し、
ＲM1およびＲM2はそれぞれ独立に直鎖または分枝のアルキル基を表し、
ｒ１およびｒ２はそれぞれ独立に０〜２の整数を表し、
ｒ３およびｒ４はそれぞれ独立に０以上の整数を表し、かつ、ｒ３＋ｒ４が１以上であり、
Ｒはそれぞれ独立に置換または無置換のアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、あるいは置換または無置換のトリアルキルシリル基を表す。
【請求項２７】
請求項１０〜１８のいずれか一項に記載の化合物の中間体化合物である請求項２６に記載の化合物。
【発明の詳細な説明】
【技術分野】
【０００１】
本発明は、有機薄膜トランジスタ、非発光性有機半導体デバイス用有機半導体材料およびその応用に関する。詳しくは、本発明は、２つのヘテロ環を含む縮合環骨格構造を有する化合物、有機薄膜トランジスタ、非発光性有機半導体デバイス用有機半導体材料、有機薄膜トランジスタ用材料、非発光性有機半導体デバイス用塗布溶液、非発光性有機半導体デバイス用有機半導体薄膜、上記化合物を合成するための中間体である化合物に関する。
【背景技術】
【０００２】
有機半導体材料を用いたデバイスは、従来のシリコンなどの無機半導体材料を用いたデバイスと比較して、様々な優位性が見込まれているため、高い関心を集めている。有機半導体材料を用いたデバイスの例としては、有機半導体材料を光電変換材料として用いた有機薄膜太陽電池や固体撮像素子などの光電変換素子や、非発光性の有機トランジスタが挙げられる。有機半導体材料を用いたデバイスは、無機半導体材料を用いたデバイスと比べて低温、低コストで大面積の素子を作製できる可能性がある。さらに分子構造を変化させることで容易に材料特性を変化させることが可能であるため材料のバリエーションが豊富であり、無機半導体材料ではなし得なかったような機能や素子を実現することができる。
【０００３】
例えば、特許文献１には、ベンゾビスベンゾチオフェン（以下、ＢＢＢＴともいう）などの２つのヘテロ環を含む縮合環骨格構造を有し、側鎖に、水素原子、ハロゲン原子及び炭素数１〜１２の脂肪族炭化水素基から選ばれる少なくとも一種が導入された化合物を、有機薄膜トランジスタ材料として用いることが開示されている。
特許文献２および３には、２つのヘテロ環を含む縮合環骨格構造を有し、側鎖に、エチニル基が導入された化合物を、有機薄膜トランジスタ材料として用いることが開示されている。
特許文献４には有機薄膜半導体として用いるヘテロアセン誘導体の前駆体であるテトラハロターフェニル誘導体の製造方法が記載されており、ヘテロアセン誘導体の骨格が例示されている。しかしながら特許文献４にはベンゾビスベンゾチオフェン骨格は記載されておらず、ヘテロアセン誘導体の置換基について検討されていなかった。
【０００４】
一方、特許文献５および６には、末端にアリール基、ヘテロアリール基およびシクロアルキル基のうち少なくとも一つに有する置換基で置換されたベンゾビスベンゾチオフェンやベンゾフラノジベンゾフランの例が記載されており、これらを有機電界発光（有機ＥＬまたは有機Ｅｌｅｃｔｒｏ−Ｌｕｍｉｎｅｓｃｅｎｃｅ）素子材料として用いると、発光効率が高く、長寿命であることが記載されている。しかしながら、これらの文献には、有機薄膜トランジスタへの応用について検討されていなかった。
【先行技術文献】
【特許文献】
【０００５】
【特許文献１】特許第５１６００７８号公報
【特許文献２】国際公開ＷＯ２００８／１３１８３５  Ａ１号公報
【特許文献３】ＵＳ８１０１７７６  Ｂ２公報
【特許文献４】ＥＰ２０６７７８２  Ａ１公報
【特許文献５】ＥＰ２０６７７８２  Ａ１号公報
【特許文献６】ＥＰ２０６７７８２  Ａ１号公報
【発明の概要】
【発明が解決しようとする課題】
【０００６】
有機ＥＬ素子材料として有用なものが、ただちに有機薄膜トランジスタ用半導体材料として有用であると言うことはできない。これは、有機ＥＬ素子と有機薄膜トランジスタでは、有機化合物に求められる特性が異なるためである。有機ＥＬ素子では通常薄膜の膜厚方向（通常数ｎｍ〜数１００ｎｍ）に電荷を輸送する必要があるのに対し、有機薄膜トランジスタでは薄膜面方向の電極間（通常数μｍ〜数１００μｍ）の長距離を電荷（キャリア）輸送する必要がある。このため、求められるキャリア移動度が格段に高い。そのため、有機薄膜トランジスタ用半導体材料としては、分子の配列秩序が高い、結晶性が高い有機化合物が求められている。また、高いキャリア移動度発現のため、π共役平面は基板に対して直立していることが好ましい。一方、有機ＥＬ素子では、発光効率を高めるため、発光効率が高く、面内での発光が均一な素子が求められている。通常、結晶性の高い有機化合物は、面内の電界強度不均一、発光不均一、発光クエンチ等、発光欠陥を生じさせる原因となるため、有機ＥＬ素子用材料は結晶性を低くし、アモルファス性の高い材料が望まれる。このため、有機ＥＬ素子材料を構成する有機化合物を有機半導体材料にそのまま転用しても、ただちに良好なトランジスタ特性を得ることができる訳ではない。
【０００７】
このような状況のもと、本発明者らがこれらの文献に記載されている化合物を有機薄膜トランジスタの半導体活性層に用いることを検討したところ、ほとんどはキャリア移動度が低いことが分かった。
【０００８】
そこで本発明者らは、このような従来技術の課題を解決するために検討を進めた。本発明が解決しようとする課題は、キャリア移動度の高い有機薄膜トランジスタを提供することである。
【課題を解決するための手段】
【０００９】
上記の課題を解決するために鋭意検討を行った結果、３つのベンゼン環と２つのヘテロ５員環とが縮合してなる縮合環骨格、すなわち母核への置換基の種類を工夫し、特に−ＣＲ’2−で表される２価の連結基が母核に直結せず、かつ特定の構造を有する後述の一般式（Ｗ）で表される基を分子長軸方向の置換基（本発明の一般式（１）におけるＲ2、Ｒ3、Ｒ6およびＲ7）として少なくとも１つ有し、かつ分子短軸方向に置換基（本発明の一般式（１）におけるＲ1、Ｒ4、Ｒ5およびＲ8〜Ｒ10）を有する場合は特定の置換基に限定することで、有機薄膜トランジスタの半導体活性層に用いたときにキャリア移動度が高くなることを見出し、本発明に至った。
上記課題を解決するための具体的な手段である本発明は、以下の構成を有する。
【００１０】
［１］  下記一般式（１）で表される化合物を半導体活性層に含む有機薄膜トランジスタ；
一般式（１）
【化１】
2015167156.tif 000002
一般式（１）中、
Ｘはそれぞれ独立にＯ原子、Ｓ原子またはＳｅ原子を表し、
Ｒ1、Ｒ4、Ｒ5およびＲ8〜Ｒ10はそれぞれ独立に水素原子またはハロゲン原子を表し、
Ｒ2、Ｒ3、Ｒ6およびＲ7はそれぞれ独立に水素原子、アルキル基、ハロゲン原子または下記一般式（Ｗ）で表される置換基を表し、かつ、Ｒ2、Ｒ3、Ｒ6およびＲ7のうち少なくとも一つは一般式（Ｗ）で表される置換基である；
−Ｌ−Ｒ      一般式（Ｗ）
一般式（Ｗ）中、
Ｌは下記一般式（Ｌ−１）〜（Ｌ−２５）のいずれかで表される２価の連結基または下記一般式（Ｌ−１）〜（Ｌ−２５）のいずれかで表される２価の連結基が２つ以上結合した２価の連結基を表し、ただしＲ1〜Ｒ10が結合する３つのベンゼン環と２つのヘテロ５員環とが縮合してなる母核に一般式（Ｌ−１）で表される２価の連結基は直接連結せず、
Ｒは置換または無置換のアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、あるいは置換または無置換のトリアルキルシリル基を表す；
【化２】
2015167156.tif 000003
一般式（Ｌ−１）〜（Ｌ−２５）中、
一般式（Ｌ−１）で表される２価の連結基における波線部分は別の一般式（Ｌ−１）〜（Ｌ−２５）で表される２価の連結基の＊との結合位置を表し、一般式（Ｌ−２）〜（Ｌ−２５）で表される２価の連結基における波線部分は母核との結合位置または別の一般式（Ｌ−１）〜（Ｌ−２５）で表される２価の連結基の＊との結合位置を表し、
一般式（Ｌ−１３）におけるｍは４を表し、一般式（Ｌ−１４）および（Ｌ−１５）におけるｍは３を表し、一般式（Ｌ−１６）〜（Ｌ−２０）におけるｍは２を表し、一般式（Ｌ−２１）におけるｍは０または１の整数を表し、一般式（Ｌ−２２）におけるｍは６を表し、
一般式（Ｌ−１）、（Ｌ−２）、（Ｌ−６）および（Ｌ−１３）〜（Ｌ−２４）におけるＲ’はそれぞれ独立に水素原子または置換基を表し、
ＲNは水素原子または置換基を表し、
Ｒsiはそれぞれ独立に水素原子、アルキル基、アルケニル基またはアルキニル基を表す。
［２］  ［１］に記載の有機薄膜トランジスタは、一般式（１）中、ＸがいずれもＳ原子であることが好ましい。
［３］  ［１］または［２］に記載の有機薄膜トランジスタは、一般式（１）中、Ｌが、
母核に直接結合し、かつ、一般式（Ｌ−２）〜（Ｌ−２５）のいずれかで表される２価の連結基であるＬ0と、
一般式（Ｌ−１）〜（Ｌ−２５）のいずれかで表される２価の連結基、または、一般式（Ｌ−１）〜（Ｌ−２５）のいずれかで表される２価の連結基が２つ以上結合した２価の連結基であるＬ1と、
からなることが好ましい。
［４］  ［３］に記載の有機薄膜トランジスタは、Ｌ0が一般式（Ｌ−２）および（Ｌ−１３）〜（Ｌ−２４）のいずれかで表されることが好ましい。
［５］  ［３］または［４］に記載の有機薄膜トランジスタは、Ｌ0が一般式（Ｌ−２）、（Ｌ−１３）、（Ｌ−１７）および（Ｌ−１８）のいずれかで表される２価の連結基であることが好ましい。
［６］  ［３］〜［５］のいずれかに記載の有機薄膜トランジスタは、Ｌ0が一般式（Ｌ−２）、（Ｌ−１３）、（Ｌ−１７）および（Ｌ−１８）のいずれかで表される２価の連結基であり、
Ｌ1が一般式（Ｌ−１）〜（Ｌ−４）のいずれかで表される２価の連結基、または、一般式（Ｌ−１）〜（Ｌ−４）のいずれかで表される２価の連結基が２つ以上結合した２価の連結基であることが好ましい。
［７］  ［１］〜［６］のいずれかに記載の有機薄膜トランジスタは、一般式（１）中、Ｒが置換または無置換のアルキル基、シロキサン基、あるいは、ケイ素原子数が２〜５のオリゴシロキサン基であることが好ましい。
［８］  ［１］〜［７］のいずれかに記載の有機薄膜トランジスタは、一般式（１）中、Ｒ2およびＲ6のうち少なくとも一方が一般式（Ｗ）で表される置換基であり、かつ、
Ｒ1、Ｒ3〜Ｒ5およびＲ7〜Ｒ10がすべて水素原子であることが好ましい。
［９］  ［８］に記載の有機薄膜トランジスタは、Ｒ2とＲ6が同一の基であることが好ましい。
［１０］  下記一般式（１）で表される化合物。
【化３】
2015167156.tif 000004
一般式（１）中、
Ｘはそれぞれ独立にＯ原子、Ｓ原子またはＳｅ原子を表し、
Ｒ1、Ｒ4、Ｒ5およびＲ8〜Ｒ10はそれぞれ独立に水素原子またはハロゲン原子を表し、
Ｒ2、Ｒ3、Ｒ6およびＲ7はそれぞれ独立に水素原子、アルキル基、ハロゲン原子または下記一般式（Ｗ）で表される置換基を表し、かつ、Ｒ2、Ｒ3、Ｒ6およびＲ7のうち少なくとも一つは一般式（Ｗ）で表される置換基である；
−Ｌ−Ｒ      一般式（Ｗ）
一般式（Ｗ）中、
Ｌは下記一般式（Ｌ−１）〜（Ｌ−２５）のいずれかで表される２価の連結基または下記一般式（Ｌ−１）〜（Ｌ−２５）のいずれかで表される２価の連結基が２つ以上結合した２価の連結基を表し、ただしＲ1〜Ｒ10が結合する３つのベンゼン環と２つのヘテロ５員環とが縮合してなる母核に一般式（Ｌ−１）で表される２価の連結基は直接連結せず、
Ｒは置換または無置換のアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、あるいは置換または無置換のトリアルキルシリル基を表す；
【化４】
2015167156.tif 000005
一般式（Ｌ−１）〜（Ｌ−２５）中、
一般式（Ｌ−１）で表される２価の連結基における波線部分は別の一般式（Ｌ−１）〜（Ｌ−２５）で表される２価の連結基の＊との結合位置を表し、一般式（Ｌ−２）〜（Ｌ−２５）で表される２価の連結基における波線部分は母核との結合位置または別の一般式（Ｌ−１）〜（Ｌ−２５）で表される２価の連結基の＊との結合位置を表し、
一般式（Ｌ−１３）におけるｍは４を表し、一般式（Ｌ−１４）および（Ｌ−１５）におけるｍは３を表し、一般式（Ｌ−１６）〜（Ｌ−２０）におけるｍは２を表し、一般式（Ｌ−２１）におけるｍは０または１の整数を表し、一般式（Ｌ−２２）におけるｍは６を表し、
一般式（Ｌ−１）、（Ｌ−２）、（Ｌ−６）および（Ｌ−１３）〜（Ｌ−２４）におけるＲ’はそれぞれ独立に水素原子または置換基を表し、
ＲNは水素原子または置換基を表し、
Ｒsiはそれぞれ独立に水素原子、アルキル基、アルケニル基またはアルキニル基を表す。
［１１］  ［１０］に記載の化合物は、一般式（１）中、ＸがいずれもＳ原子であることが好ましい。
［１２］  ［１０］または［１１］に記載の化合物は、一般式（１）中、Ｌが、
母核に直接結合し、かつ、一般式（Ｌ−２）〜（Ｌ−２５）のいずれかで表される２価の連結基であるＬ0と、
一般式（Ｌ−１）〜（Ｌ−２５）のいずれかで表される２価の連結基、または、一般式（Ｌ−１）〜（Ｌ−２５）のいずれかで表される２価の連結基が２つ以上結合した２価の連結基であるＬ1と、
からなることが好ましい。
［１３］  ［１２］に記載の化合物は、Ｌ0が一般式（Ｌ−２）および（Ｌ−１３）〜（Ｌ−２４）のいずれかで表されることが好ましい。
［１４］  ［１２］または［１３］に記載の化合物は、Ｌ0が一般式（Ｌ−２）、（Ｌ−１３）、（Ｌ−１７）および（Ｌ−１８）のいずれかで表される２価の連結基であることが好ましい。
［１５］  ［１２］〜［１４］のいずれかに記載の化合物は、Ｌ0が一般式（Ｌ−２）、（Ｌ−１３）、（Ｌ−１７）および（Ｌ−１８）のいずれかで表される２価の連結基であり、
Ｌ1が一般式（Ｌ−１）〜（Ｌ−４）のいずれかで表される２価の連結基、または、一般式（Ｌ−１）〜（Ｌ−４）のいずれかで表される２価の連結基が２つ以上結合した２価の連結基であることが好ましい。
［１６］  ［１０］〜［１５］のいずれかに記載の化合物は、一般式（１）中、Ｒが置換または無置換のアルキル基、シロキサン基、あるいは、ケイ素原子数が２〜５のオリゴシロキサン基であることが好ましい。
［１７］  ［１０］〜［１６］のいずれかに記載の化合物は、一般式（１）中、Ｒ2およびＲ6のうち少なくとも一方が一般式（Ｗ）で表される置換基であり、かつ、
Ｒ1、Ｒ3〜Ｒ5およびＲ7〜Ｒ10がすべて水素原子であることが好ましい。
［１８］  ［１７］に記載の化合物は、Ｒ2とＲ6が同一の基であることが好ましい。
［１９］  ［１０］〜［１８］のいずれかに記載の化合物を含有する非発光性有機半導体デバイス用有機半導体材料。
［２０］  ［１０］〜［１８］のいずれかに記載の化合物を含有する有機薄膜トランジスタ用材料。
［２１］  ［１０］〜［１８］のいずれかに記載の化合物を含有する非発光性有機半導体デバイス用塗布溶液。
［２２］  ［１０］〜［１８］のいずれかに記載の化合物とポリマーバインダーを含有する非発光性有機半導体デバイス用塗布溶液。
［２３］  ［１０］〜［１８］のいずれかに記載の化合物を含有する非発光性有機半導体デバイス用有機半導体薄膜。
［２４］  ［１０］〜［１８］のいずれかに記載の化合物とポリマーバインダーを含有する非発光性有機半導体デバイス用有機半導体薄膜。
［２５］  ［２３］または［２４］に記載の非発光性有機半導体デバイス用有機半導体薄膜は、溶液塗布法により作製されたことが好ましい。
［２６］  下記一般式（Ｍ１）で表される化合物；
一般式（Ｍ１）
【化５】
2015167156.tif 000006
一般式（Ｍ１）中、
Ｘ1およびＸ2はそれぞれ独立にＯ原子、Ｓ原子、Ｓｅ原子、−Ｎ（−ＲN1）−、−Ｎ＝Ｃ−および−Ｃ（ＲM3）＝Ｃ（ＲM3）−のいずれか一つを表し、
ＲN1は水素原子または置換基を表し、
ＲM3はそれぞれ独立に水素原子または置換基を表し、
ＲM1およびＲM2はそれぞれ独立に直鎖または分枝のアルキル基を表し、
ｒ１およびｒ２はそれぞれ独立に０〜２の整数を表し、
ｒ３およびｒ４はそれぞれ独立に０以上の整数を表し、かつ、ｒ３＋ｒ４が１以上であり、
Ｒはそれぞれ独立に置換または無置換のアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、あるいは置換または無置換のトリアルキルシリル基を表す。
［２７］  ［２６］に記載の化合物は、［１０］〜［１８］のいずれかに記載の化合物の中間体化合物であることが好ましい。
【発明の効果】
【００１１】
本発明によれば、キャリア移動度が高い有機薄膜トランジスタを提供することができる。
【図面の簡単な説明】
【００１２】
【図１】図１は、本発明の有機薄膜トランジスタの一例の構造の断面を示す概略図である。
【図２】図２は、本発明の実施例でＦＥＴ特性測定用基板として製造した有機薄膜トランジスタの構造の断面を示す概略図である。
【発明を実施するための形態】
【００１３】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
本発明において、各一般式の説明において特に区別されずに用いられている場合における水素原子は同位体（重水素原子等）も含んでいることを表す。さらに、置換基を構成する原子は、その同位体も含んでいることを表す。
【００１４】
［有機薄膜トランジスタ］
本発明の有機薄膜トランジスタは、下記一般式（１）で表される化合物を半導体活性層に含む。
一般式（１）
【化６】
2015167156.tif 000007
一般式（１）中、
Ｘはそれぞれ独立にＯ原子、Ｓ原子またはＳｅ原子を表し、
Ｒ1、Ｒ4、Ｒ5およびＲ8〜Ｒ10はそれぞれ独立に水素原子またはハロゲン原子を表し、
Ｒ2、Ｒ3、Ｒ6およびＲ7はそれぞれ独立に水素原子、アルキル基、ハロゲン原子または下記一般式（Ｗ）で表される置換基を表し、かつ、Ｒ2、Ｒ3、Ｒ6およびＲ7のうち少なくとも一つは一般式（Ｗ）で表される置換基である；
−Ｌ−Ｒ      一般式（Ｗ）
一般式（Ｗ）中、
Ｌは下記一般式（Ｌ−１）〜（Ｌ−２５）のいずれかで表される２価の連結基または下記一般式（Ｌ−１）〜（Ｌ−２５）のいずれかで表される２価の連結基が２つ以上結合した２価の連結基を表し、ただしＲ1〜Ｒ10が結合する３つのベンゼン環と２つのヘテロ５員環とが縮合してなる母核に一般式（Ｌ−１）で表される２価の連結基は直接連結せず、
Ｒは置換または無置換のアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、あるいは置換または無置換のトリアルキルシリル基を表す；
【化７】
2015167156.tif 000008
一般式（Ｌ−１）〜（Ｌ−２５）中、
一般式（Ｌ−１）で表される２価の連結基における波線部分は別の一般式（Ｌ−１）〜（Ｌ−２５）で表される２価の連結基の＊との結合位置を表し、一般式（Ｌ−２）〜（Ｌ−２５）で表される２価の連結基における波線部分は母核との結合位置または別の一般式（Ｌ−１）〜（Ｌ−２５）で表される２価の連結基の＊との結合位置を表し、
一般式（Ｌ−１３）におけるｍは４を表し、一般式（Ｌ−１４）および（Ｌ−１５）におけるｍは３を表し、一般式（Ｌ−１６）〜（Ｌ−２０）におけるｍは２を表し、一般式（Ｌ−２１）におけるｍは０または１の整数を表し、一般式（Ｌ−２２）におけるｍは６を表し、
一般式（Ｌ−１）、（Ｌ−２）、（Ｌ−６）および（Ｌ−１３）〜（Ｌ−２４）におけるＲ’はそれぞれ独立に水素原子または置換基を表し、
ＲNは水素原子または置換基を表し、
Ｒsiはそれぞれ独立に水素原子、アルキル基、アルケニル基またはアルキニル基を表す。
【００１５】
このような構造の一般式（１）で表される化合物を半導体活性層に含むことにより、本発明の有機薄膜トランジスタは、キャリア移動度が高い。
ここで、特許第５１６００７８号公報は、無置換ＢＢＢＴおよび置換または無置換のアルキル置換基を導入したＢＢＢＴ化合物に主眼を置いており、母核にアルキル基が直接結合していない置換基を導入した化合物については記載がない。このような化合物においては、有機薄膜トランジスタ材料として望ましくない結晶構造しか得られないことが報告されている。例えば、Ｋ．  Ｍｕｅｌｌｅｎ，  Ｃｈｅｍ．  Ｃｏｍｍｕｎ．  ２００８，  １５４８−１５５０と、Ｋ．  Ｔａｋｉｍｉｙａ，  Ｏｒｇ．  Ｌｅｔｔ．  ２００７，  ９，  ４４９９−４５０２には異なる結晶多形が記載されているように無置換体は結晶多形が存在して不安定であり、チルト（結晶化した場合における分子の縦方向のズレ）も大きく、結晶化した場合に分子間で十分なＨＯＭＯ軌道の重なりが得られないために電荷輸送に不利である。また、Ｋ．  Ｍｕｅｌｌｅｎ，  Ｃｈｅｍ．  Ｃｏｍｍｕｎ．  ２００８，  １５４８−１５５０によればＢＢＢＴのアルキル（Ｃ４）置換体は、有機薄膜トランジスタ材料として望ましくない結晶多形が安定であり、チルト（結晶化した場合における分子の縦方向のズレ）が大きく、結晶化した場合に分子間で十分なＨＯＭＯ軌道の重なりが得られないために電荷輸送に不利である。実際に特許第５１６００７８号公報に報告されている比較的鎖長が短い、置換または無置換のアルキル基を有するベンゾビスベンゾチオフェンのキャリア移動度も１０-3ｃｍ2／Ｖｓ程度と低い。
国際公開ＷＯ２００８／１３１８３５  Ａ１号公報は、ＢＢＢＴ分子短軸方向の中でも側方（本発明の一般式（１）におけるＲ9およびＲ10）へエチニル基を導入した化合物について記載されているが、この化合物は、有機薄膜トランジスタ材料として望ましい結晶構造をとり得ない。実際に国際公開ＷＯ２００８／１３１８３５  Ａ１号公報に記載されている有機薄膜トランジスタのキャリア移動度も最大で０．５ｃｍ2／Ｖｓ程度と低く、有機エレクトロルミネッセンス素子の画素の駆動回路であるバックプレーンなど用の有機薄膜トランジスタに応用するためには不十分である。
これに対し、本発明の一般式（１）で表される化合物は、結晶化したときに分子間に十分なＨＯＭＯ軌道の重なりが得られるように母核への置換基の種類を工夫し、特に−ＣＲ’2−で表される２価の連結基が母核に直結せず、かつ特定の構造を有する後述の一般式（Ｗ）で表される基を分子長軸方向の置換基（本発明の一般式（１）におけるＲ2、Ｒ3、Ｒ6およびＲ7）として少なくとも１つ有し、かつ分子短軸方向に置換基（本発明の一般式（１）におけるＲ1、Ｒ4、Ｒ5およびＲ8〜Ｒ10）を有する場合は特定の置換基に限定することにより結晶構造が大きく変化し、有機薄膜トランジスタの半導体活性層に用いたときにキャリア移動度が飛躍的に向上する効果を見出した。本発明の一般式（１）で表される化合物が結晶化したときに特許第５１６００７８号公報に記載の化合物や国際公開ＷＯ２００８／１３１８３５  Ａ１号公報に記載の化合物の結晶構造から大きく結晶構造が変化し、有機薄膜トランジスタ材料として望ましい結晶多系が安定化し、かつ、チルトも解消した結晶構造を有することは、有機薄膜トランジスタの材料分野の専門家でも予測困難であり、本発明者らが結晶構造解析を繰り返した結果として見出された。
【００１６】
さらに、一般式（１）で表される化合物を用いた本発明の有機薄膜トランジスタは、繰り返し駆動後の閾値電圧変化も小さいことが好ましい。繰り返し駆動後の閾値電圧変化を小さくするためには、有機半導体材料のＨＯＭＯが浅すぎずかつ深すぎないこと、有機半導体材料の化学的安定性（特に耐空気酸化性、酸化還元安定性）、薄膜状態の熱安定性、空気や水分が入りこみにくい高い膜密度、電荷がたまりにくい欠陥の少ない膜質、等が必要である。一般式（１）で表される化合物はこれらを満足するため、繰り返し駆動後の閾値電圧変化が小さいと考えられる。すなわち、繰り返し駆動後の閾値電圧変化が小さい有機薄膜トランジスタは、半導体活性層が高い化学的安定性や膜密度等を有し、長期間に渡ってトランジスタとして有効に機能し得る。
【００１７】
また、本発明の一般式（１）で表される化合物は汎用の有機溶剤に対する溶解性も高いことが好ましい。特許第５１６００７８号公報に記載されている比較的単純なアルキル基は、汎用溶媒に対する溶解性を付与するには不十分である。本発明の一般式（１）で表される化合物は、置換基の種類を工夫し、後述の一般式（Ｗ）で表される置換基を有し、汎用の有機溶剤に対する溶解性を大幅に向上させたものであることが好ましい。
【００１８】
以下、本発明の化合物や本発明の有機薄膜トランジスタなどの好ましい態様を説明する。
【００１９】
＜一般式（１）で表される化合物＞
本発明の有機薄膜トランジスタは、後述の半導体活性層に一般式（１）で表される化合物を含む。一般式（１）で表される化合物は、新規化合物であり、本発明の化合物ともいう。一般式（１）で表される化合物は、有機薄膜トランジスタ用材料として用いることができる。
【００２０】
一般式（１）
【化８】
2015167156.tif 000009
【００２１】
一般式（１）中、Ｘはそれぞれ独立にＯ原子、Ｓ原子またはＳｅ原子を表す。Ｘはそれぞれ独立にＯ原子またはＳ原子であることが好ましく、Ｘのうち少なくとも１つがＳ原子であることが、キャリア移動度を高める観点からより好ましい。Ｘは、同じ連結基であることが好ましい。ＸはいずれもＳ原子であることがキャリア移動度、熱安定性、繰り返し駆動後の閾値電圧および塗布膜の品質を高める観点から特に好ましい。
【００２２】
一般式（１）中、Ｒ1、Ｒ4、Ｒ5およびＲ8〜Ｒ10はそれぞれ独立に水素原子またはハロゲン原子を表す。
Ｒ1、Ｒ4、Ｒ5およびＲ8〜Ｒ10が表すハロゲン原子としては、フッ素原子、塩素原子、臭素原子およびヨウ素原子を挙げることができ、フッ素原子、塩素原子または臭素原子であることが好ましく、フッ素原子または塩素原子であることがより好ましく、フッ素原子であることが特に好ましい。
一般式（１）で表される化合物中、Ｒ1、Ｒ4、Ｒ5およびＲ8〜Ｒ10のうち、ハロゲン原子は、０〜６個であることが好ましく、０〜２個であることがより好ましく、０または１個であることが特に好ましく、０個であることがより特に好ましい。
【００２３】
一般式（１）中、Ｒ2、Ｒ3、Ｒ6およびＲ7はそれぞれ独立に水素原子、アルキル基、ハロゲン原子または下記一般式（Ｗ）で表される置換基を表し、かつ、Ｒ2、Ｒ3、Ｒ6およびＲ7のうち少なくとも一つは一般式（Ｗ）で表される置換基である；
−Ｌ−Ｒ      一般式（Ｗ）
一般式（Ｗ）中、
Ｌは下記一般式（Ｌ−１）〜（Ｌ−２５）のいずれかで表される２価の連結基または下記一般式（Ｌ−１）〜（Ｌ−２５）のいずれかで表される２価の連結基が２つ以上結合した２価の連結基を表し、ただしＲ1〜Ｒ10が結合する３つのベンゼン環と２つのヘテロ５員環とが縮合してなる母核に一般式（Ｌ−１）で表される２価の連結基は直接連結せず、
Ｒは置換または無置換のアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、あるいは置換または無置換のトリアルキルシリル基を表す；
【化９】
2015167156.tif 000010
一般式（Ｌ−１）〜（Ｌ−２５）中、
一般式（Ｌ−１）で表される２価の連結基における波線部分は別の一般式（Ｌ−１）〜（Ｌ−２５）で表される２価の連結基の＊との結合位置を表し、一般式（Ｌ−２）〜（Ｌ−２５）で表される２価の連結基における波線部分は母核との結合位置または別の一般式（Ｌ−１）〜（Ｌ−２５）で表される２価の連結基の＊との結合位置を表し、
一般式（Ｌ−１３）におけるｍは４を表し、一般式（Ｌ−１４）および（Ｌ−１５）におけるｍは３を表し、一般式（Ｌ−１６）〜（Ｌ−２０）におけるｍは２を表し、一般式（Ｌ−２１）におけるｍは０または１の整数を表し、一般式（Ｌ−２２）におけるｍは６を表し、
一般式（Ｌ−１）、（Ｌ−２）、（Ｌ−６）および（Ｌ−１３）〜（Ｌ−２４）におけるＲ’はそれぞれ独立に水素原子または置換基を表し、
ＲNは水素原子または置換基を表し、
Ｒsiはそれぞれ独立に水素原子、アルキル基、アルケニル基またはアルキニル基を表す。
【００２４】
一般式（１）中、Ｒ2、Ｒ3、Ｒ6およびＲ7が表すアルキル基としては、炭素数１〜２０のアルキル基が好ましく、炭素数５〜１５のアルキル基がより好ましく、炭素数８〜１２のアルキル基が特に好ましい。Ｒ2、Ｒ3、Ｒ6およびＲ7が表すアルキル基は直鎖であっても、分枝であっても環状であってもよいが、直鎖であることが移動度の観点から好ましい。
一般式（１）で表される化合物中、Ｒ2、Ｒ3、Ｒ6およびＲ7のうち、アルキル基は、０〜４個であることが好ましく、０〜２個であることがより好ましく、０または１個であることが特に好ましく、０個であることがより特に好ましい。
【００２５】
一般式（１）中、Ｒ2、Ｒ3、Ｒ6およびＲ7が表すハロゲン原子としては、フッ素原子、塩素原子、臭素原子およびヨウ素原子を挙げることができ、フッ素原子、塩素原子または臭素原子であることが好ましく、フッ素原子または塩素原子であることがより好ましく、フッ素原子であることが特に好ましい。
一般式（１）で表される化合物中、Ｒ2、Ｒ3、Ｒ6およびＲ7のうち、ハロゲン原子は、０〜４個であることが好ましく、０〜２個であることがより好ましく、０または１個であることが特に好ましく、０個であることがより特に好ましい。
【００２６】
一般式（１）中、Ｒ2、Ｒ3、Ｒ6およびＲ7が表す一般式（Ｗ）で表される基について説明する。
−Ｌ−Ｒ      一般式（Ｗ）
一般式（Ｗ）中、
Ｌは下記一般式（Ｌ−１）〜（Ｌ−２５）のいずれかで表される２価の連結基または下記一般式（Ｌ−１）〜（Ｌ−２５）のいずれかで表される２価の連結基が２つ以上結合した２価の連結基を表し、ただしＲ1〜Ｒ10が結合する３つのベンゼン環と２つのヘテロ５員環とが縮合してなる母核に一般式（Ｌ−１）で表される２価の連結基は直接連結せず、
Ｒは置換または無置換のアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、あるいは置換または無置換のトリアルキルシリル基を表す；
【化１０】
2015167156.tif 000011
一般式（Ｌ−１）〜（Ｌ−２５）中、
一般式（Ｌ−１）で表される２価の連結基における波線部分は別の一般式（Ｌ−１）〜（Ｌ−２５）で表される２価の連結基の＊との結合位置を表し、一般式（Ｌ−２）〜（Ｌ−２５）で表される２価の連結基における波線部分は母核との結合位置または別の一般式（Ｌ−１）〜（Ｌ−２５）で表される２価の連結基の＊との結合位置を表し、
一般式（Ｌ−１３）におけるｍは４を表し、一般式（Ｌ−１４）および（Ｌ−１５）におけるｍは３を表し、一般式（Ｌ−１６）〜（Ｌ−２０）におけるｍは２を表し、一般式（Ｌ−２１）におけるｍは０または１の整数を表し、一般式（Ｌ−２２）におけるｍは６を表し、
一般式（Ｌ−１）、（Ｌ−２）、（Ｌ−６）および（Ｌ−１３）〜（Ｌ−２４）におけるＲ’はそれぞれ独立に水素原子または置換基を表し、
ＲNは水素原子または置換基を表し、
Ｒsiはそれぞれ独立に水素原子、アルキル基、アルケニル基またはアルキニル基を表す。
【００２７】
一般式（Ｗ）において、Ｌは下記一般式（Ｌ−１）〜（Ｌ−２５）のいずれかで表される２価の連結基または下記一般式（Ｌ−１）〜（Ｌ−２５）のいずれかで表される２価の連結基が２つ以上結合した２価の連結基を表し、ただしＲ1〜Ｒ10が結合する３つのベンゼン環と２つのヘテロ５員環とが縮合してなる母核に一般式（Ｌ−１）で表される２価の連結基は直接連結しない。
【化１１】
2015167156.tif 000012
【００２８】
一般式（Ｌ−１）〜（Ｌ−２５）中、一般式（Ｌ−１）で表される２価の連結基における波線部分は別の一般式（Ｌ−１）〜（Ｌ−２５）で表される２価の連結基の＊との結合位置を表す。
一般式（Ｌ−１）〜（Ｌ−２５）中、一般式（Ｌ−２）〜（Ｌ−２５）で表される２価の連結基における波線部分は母核との結合位置または別の一般式（Ｌ−１）〜（Ｌ−２５）で表される２価の連結基の＊との結合位置を表す。
一般式（Ｌ−１）〜（Ｌ−２５）中、＊は一般式（Ｌ−１）〜（Ｌ−２５）で表される２価の連結基の波線部分およびＲのいずれかとの結合位置を示す。
一般式（Ｌ−１３）におけるｍは４を表し、一般式（Ｌ−１４）および（Ｌ−１５）におけるｍは３を表し、一般式（Ｌ−１６）〜（Ｌ−２０）におけるｍは２を表し、（Ｌ−２２）におけるｍは６を表す。
一般式（Ｌ−１）、（Ｌ−２）、（Ｌ−６）および（Ｌ−１３）〜（Ｌ−２４）におけるＲ’はそれぞれ独立に水素原子または置換基を表す。
一般式（Ｌ−１）〜（Ｌ−２５）中、ＲNは水素原子または置換基を表す。
一般式（Ｌ−１）〜（Ｌ−２５）中、Ｒsiはそれぞれ独立に水素原子、アルキル基、アルケニル基またはアルキニル基を表す。
一般式（Ｌ−１）および（Ｌ−２）中のＲ’はそれぞれＬに隣接するＲと結合して縮合環を形成してもよい。
一般式（Ｌ−１９）〜（Ｌ−２１）、（Ｌ−２３）および（Ｌ−２４）で表される２価の連結基は、下記一般式（Ｌ−１９Ａ）〜（Ｌ−２１Ａ）、（Ｌ−２３Ａ）および（Ｌ−２４Ａ）で表される２価の連結基であることがより好ましい。
【化１２】
2015167156.tif 000013
【００２９】
ここで、置換または無置換のアルキル基、オキシエチレン基、オキシエチレン単位の繰り返し数ｖが２以上のオリゴオキシエチレン基、シロキサン基、ケイ素原子数が２以上のオリゴシロキサン基、あるいは、置換または無置換のトリアルキルシリル基が一般式（Ｗ）で表される置換基の末端に存在する場合は、一般式（Ｗ）における−Ｒ単独と解釈することもでき、一般式（Ｗ）における−Ｌ−Ｒと解釈することもできる。
本発明では、主鎖が炭素数Ｎ個の置換または無置換のアルキル基が一般式（Ｗ）で表される置換基の末端に存在する場合は、一般式（Ｗ）で表される置換基の末端から可能な限りの−ＣＲR2−で表される連結基をＲに含めた上で一般式（Ｗ）における−Ｌ−Ｒと解釈することとし、−Ｒ単独とは解釈しない。なお、ＲRは水素原子または置換基を表す。具体的には「一般式（Ｗ）におけるＬに相当する（Ｌ−１）１個」と「一般式（Ｗ）におけるＲに相当する主鎖が炭素数Ｎ−１個の置換または無置換のアルキル基」とが結合した置換基として解釈する。例えば、炭素数８のアルキル基であるｎ−オクチル基が置換基の末端に存在する場合、２個のＲ’が水素原子である（Ｌ−１）１個と、炭素数７のｎ−ヘプチル基とが結合した置換基として解釈する。一般式（Ｗ）で表される置換基がアルキル基の場合におけるＬとＲの分け方は以下の例のとおりであり、Ｌは一般式（Ｌ−１）で表される２価の連結基を表す。
【化１３】
2015167156.tif 000014
また、一般式（Ｗ）で表される置換基が炭素数８のアルコキシ基である場合、−Ｏ−である一般式（Ｌ−４）で表される連結基１個と、２個のＲ’が水素原子である一般式（Ｌ−１）で表される連結基１個と、炭素数７のｎ−ヘプチル基とが結合した置換基として解釈する。一般式（Ｗ）で表される置換基がアルキル基以外の場合におけるＬとＲの分け方は次のとおりであり、Ｌは「一般式（Ｌ−１）で表される連結基以外の２価の連結基」と「一般式（Ｌ−１）で表される２価の連結基」が結合した２価の連結基を表す。
【化１４】
2015167156.tif 000015
【００３０】
一方、本発明では、オキシエチレン基、オキシエチレン単位の繰り返し数ｖが２以上のオリゴオキシエチレン基、シロキサン基、ケイ素原子数が２以上のオリゴシロキサン基、あるいは、置換または無置換のトリアルキルシリル基が一般式（Ｗ）で表される置換基の末端に存在する場合は、一般式（Ｗ）で表される置換基の末端から可能な限りの連結基をＲに含めた上で、一般式（Ｗ）における−Ｒ単独と解釈することとし、−Ｌ−Ｒとは解釈しない。例えば、−（ＯＣＨ2ＣＨ2）−（ＯＣＨ2ＣＨ2）−ＯＣＨ3基が置換基の末端に存在する場合、オキシエチレン単位の繰り返し数ｖが２のオリゴオキシエチレン基単独の置換基として解釈する。オキシエチレン基、オキシエチレン単位の繰り返し数ｖが２以上のオリゴオキシエチレン基、シロキサン基、ケイ素原子数が２以上のオリゴシロキサン基、あるいは、置換または無置換のトリアルキルシリル基が一般式（Ｗ）で表される置換基の末端に存在する場合におけるＬとＲの分け方は以下の例のとおりである。
【化１５】
2015167156.tif 000016
【００３１】
一般式（Ｌ−１）、（Ｌ−２）、（Ｌ−６）および（Ｌ−１３）〜（Ｌ−２４）中の置換基Ｒ’としては、ハロゲン原子、アルキル基（メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基等の炭素数１〜４０のアルキル基、ただし、２，６−ジメチルオクチル基、２−デシルテトラデシル基、２−ヘキシルドデシル基、２−エチルオクチル基、２−デシルテトラデシル基、２−ブチルデシル基、１−オクチルノニル基、２−エチルオクチル基、２−オクチルテトラデシル基、２−エチルヘキシル基、シクロアルキル基、ビシクロアルキル基、トリシクロアルキル基等を含む）、アルケニル基（１−ペンテニル基、シクロアルケニル基、ビシクロアルケニル基等を含む）、アルキニル基（１−ペンチニル基、トリメチルシリルエチニル基、トリエチルシリルエチニル基、トリ−ｉ−プロピルシリルエチニル基、２−ｐ−プロピルフェニルエチニル基等を含む）、アリール基（フェニル基、ナフチル基、ｐ−ペンチルフェニル基、３，４−ジペンチルフェニル基、ｐ−ヘプトキシフェニル基、３，４−ジヘプトキシフェニル基の炭素数６〜２０のアリール基等を含む）、複素環基（ヘテロ環基といってもよい。２−ヘキシルフラニル基等を含む）、シアノ基、ヒドロキシル基、ニトロ基、アシル基（ヘキサノイル基、ベンゾイル基等を含む）、アルコキシ基（ブトキシ基等を含む）、アリールオキシ基、シリルオキシ基、ヘテロ環オキシ基、アシルオキシ基、カルバモイルオキシ基、アミノ基（アニリノ基を含む）、アシルアミノ基、アミノカルボニルアミノ基（ウレイド基含む）、アルコキシおよびアリールオキシカルボニルアミノ基、アルキルおよびアリールスルホニルアミノ基、メルカプト基、アルキルおよびアリールチオ基（メチルチオ基、オクチルチオ基等を含む）、ヘテロ環チオ基、スルファモイル基、スルホ基、アルキルおよびアリールスルフィニル基、アルキルおよびアリールスルホニル基、アルキルおよびアリールオキシカルボニル基、カルバモイル基、アリールおよびヘテロ環アゾ基、イミド基、ホスフィノ基、ホスフィニル基、ホスフィニルオキシ基、ホスフィニルアミノ基、ホスホノ基、シリル基（ジトリメチルシロキシメチルブトキシ基等）、ヒドラジノ基、ウレイド基、ボロン酸基（−Ｂ（ＯＨ）2）、ホスファト基（−ＯＰＯ（ＯＨ）2）、スルファト基(−ＯＳＯ3Ｈ)、その他の公知の置換基が挙げられる。
また、これら置換基は、さらに上記置換基を有していてもよい。また、一般式（１）で表される化合物が繰り返し構造を有する高分子化合物である場合は、Ｒ1〜Ｒ8が重合性基由来の基を有していてもよい。
その中でも一般式（Ｌ−６）中の置換基Ｒ’はアルキル基であることが好ましく、（Ｌ−６）中のＲ’がアルキル基である場合は、該アルキル基の炭素数は１〜９であることが好ましく、４〜９であることが化学的安定性、キャリア輸送性の観点からより好ましく、５〜９であることがさらに好ましい。（Ｌ−６）中のＲ’がアルキル基である場合は、該アルキル基は直鎖アルキル基であることが、キャリア移動度を高めることができる観点から好ましい。
ＲNは水素原子または置換基を表し、ＲNとしては、上記のＲ’が採りうる置換基として例示したものを挙げることができる。その中でもＲNとしては水素原子またはメチル基が好ましい。
Ｒsiはそれぞれ独立に水素原子、アルキル基、アルケニル基アルキニル基を表し、アルキル基であることが好ましい。Ｒsiがとり得るアルキル基としては特に制限はないが、Ｒsiがとり得るアルキル基の好ましい範囲はＲがシリル基である場合に該シリル基がとり得るアルキル基の好ましい範囲と同様である。Ｒsiがとり得るアルケニル基としては特に制限はないが、置換または無置換のアルケニル基が好ましく、分枝アルケニル基であることがより好ましく、該アルケニル基の炭素数は２〜３であることが好ましい。Ｒsiがとり得るアルキニル基としては特に制限はないが、置換または無置換のアルキニル基が好ましく、分枝アルキニル基であることがより好ましく、該アルキニル基の炭素数は２〜３であることが好ましい。
【００３２】
本発明では、Ｌは一般式（Ｌ−１）〜（Ｌ−２５）のいずれかで表される２価の連結基または一般式（Ｌ−１）〜（Ｌ−２５）のいずれかで表される２価の連結基が２つ以上結合した２価の連結基を表し、ただしＲ1〜Ｒ10が結合する３つのベンゼン環と２つのヘテロ５員環とが縮合してなる母核に一般式（Ｌ−１）で表される２価の連結基は直接連結しない。一般式（１）で表される化合物は、Ｒ1〜Ｒ10が結合する３つのベンゼン環と２つのヘテロ５員環とが縮合してなる母核に一般式（Ｌ−１）で表される２価の連結基は直接連結しない構造であるため、結晶多形を解消し、より望ましい結晶構造（Ｈｅｒｒｉｎｇｂｏｎｅ構造）を安定化できるという点に優れる。
【００３３】
本発明では、Ｌは、一般式（Ｌ−１）〜（Ｌ−２５）のいずれかで表される２価の連結基が２つ以上結合した２価の連結基を表すことが好ましい。
Ｌが一般式（Ｌ−１）〜（Ｌ−２５）のいずれかで表される２価の連結基が結合した連結基を形成する場合、一般式（Ｌ−１）〜（Ｌ−２５）のいずれかで表される２価の連結基の結合数は２〜８であることが好ましく、２〜４であることがより好ましく、２または３であることが特に好ましい。
【００３４】
本発明では、Ｌは、母核に直接結合し、かつ、一般式（Ｌ−２）〜（Ｌ−２５）のいずれかで表される２価の連結基であるＬ0と、一般式（Ｌ−１）〜（Ｌ−２５）のいずれかで表される２価の連結基、または、一般式（Ｌ−１）〜（Ｌ−２５）のいずれかで表される２価の連結基が２つ以上結合した２価の連結基であるＬ1と、からなることがより好ましい。
Ｌ0は、一般式（Ｌ−２）および（Ｌ−１３）〜（Ｌ−２４）のいずれかで表されることが好ましく、一般式（Ｌ−２）、（Ｌ−１３）、（Ｌ−１７）および（Ｌ−１８）のいずれかで表される２価の連結基であることがより好ましく、一般式（Ｌ−１３）で表される２価の連結基であることが特に好ましい。
Ｌ1は、一般式（Ｌ−１）〜（Ｌ−４）および（Ｌ−２５）のいずれかで表される２価の連結基、または、一般式（Ｌ−１）〜（Ｌ−４）および（Ｌ−２５）のいずれかで表される２価の連結基が２つ以上結合した２価の連結基であることが好ましい。Ｌ1は、一般式（Ｌ−１）〜（Ｌ−４）のいずれかで表される２価の連結基、または、一般式（Ｌ−１）〜（Ｌ−４）のいずれかで表される２価の連結基が２つ以上結合した２価の連結基であることがより好ましい。Ｌ1は、一般式（Ｌ−１）で表される２価の連結基、または、一般式（Ｌ−１）で表される２価の連結基が２つ以上結合した２価の連結基であることが特に好ましい。
Ｌは、Ｌ0が一般式（Ｌ−２）および（Ｌ−１３）〜（Ｌ−２４）のいずれかで表される２価の連結基であり、Ｌ1が一般式（Ｌ−１）〜（Ｌ−４）および（Ｌ−２５）のいずれかで表される２価の連結基、または、一般式（Ｌ−１）〜（Ｌ−４）および（Ｌ−２５）のいずれかで表される２価の連結基が２つ以上結合した２価の連結基であることが好ましい。Ｌは、Ｌ0が一般式（Ｌ−２）、（Ｌ−１３）、（Ｌ−１７）および（Ｌ−１８）のいずれかで表される２価の連結基であり、Ｌ1が一般式（Ｌ−１）〜（Ｌ−４）のいずれかで表される２価の連結基、または、一般式（Ｌ−１）〜（Ｌ−４）のいずれかで表される２価の連結基が２つ以上結合した２価の連結基であることがより好ましい。Ｌは、Ｌ0が一般式（Ｌ−１３）で表される２価の連結基であり、Ｌ1が一般式（Ｌ−１）で表される２価の連結基、または、一般式（Ｌ−１）で表される２価の連結基が２つ以上結合した２価の連結基であることが特に好ましい。
Ｌは、化学的安定性、キャリア輸送性の観点から一般式（Ｌ−１）で表される２価の連結基を含む２価の連結基であることが好ましい。
【００３５】
一般式（Ｗ）において、Ｒは置換または無置換のアルキル基、シアノ基、ビニル基、エチニル基、オキシエチレン基、オキシエチレン単位の繰り返し数が２以上のオリゴオキシエチレン基、シロキサン基、ケイ素原子数が２以上のオリゴシロキサン基、あるいは、置換または無置換のシリル基を表す。
本発明では、一般式（Ｗ）において、Ｒが置換または無置換のアルキル基、シロキサン基、あるいは、ケイ素原子数が２〜５のオリゴシロキサン基であることが好ましく、置換または無置換のアルキル基であることがより好ましい。
【００３６】
Ｒが置換または無置換のアルキル基の場合、炭素数は４〜１８であることが好ましく、６〜１５であることが化学的安定性、キャリア輸送性の観点からより好ましく、６〜１２であることがさらに好ましい。Ｒが上記の範囲の長鎖アルキル基であること、特に長鎖の直鎖アルキル基であることが、分子の直線性が高まり、キャリア移動度を高めることができる観点から好ましい。
Ｒがアルキル基を表す場合、直鎖アルキル基でも、分枝アルキル基でも、環状アルキル基でもよいが、直鎖アルキル基であることが、分子の直線性が高まり、キャリア移動度を高めることができる観点から好ましい。
一方、有機溶媒への溶解度を高める観点からは、Ｒが分枝アルキル基であることが好ましい。
Ｒが置換基を有するアルキル基である場合の該置換基としては、ハロゲン原子などを挙げることができ（このとき、Ｒはハロアルキル基となる）、フッ素原子が好ましい。なお、Ｒがフッ素原子を有するアルキル基である場合は該アルキル基の水素原子が全てフッ素原子で置換されてパーフルオロアルキル基を形成してもよい。ただし、Ｒは無置換のアルキル基であることが好ましい。
【００３７】
前記Ｒがエチレンオキシ基、または、オキシエチレン基の繰り返し数が２以上のオリゴエチレンオキシ基の場合、Ｒが表す「オリゴオキシエチレン基」とは本明細書中、−（ＯＣＨ2ＣＨ2）vＯＹで表される基のことを言う（オキシエチレン単位の繰り返し数ｖは２以上の整数を表し、末端のＹは水素原子または置換基を表す）。なお、オリゴオキシエチレン基の末端のＹが水素原子である場合はヒドロキシ基となる。オキシエチレン単位の繰り返し数ｖは２〜４であることが好ましく、２〜３であることがさらに好ましい。オリゴオキシエチレン基の末端のヒドロキシ基は封止されていること、すなわちＹが置換基を表すことが好ましい。この場合、ヒドロキシ基は、炭素数が１〜３のアルキル基で封止されること、すなわちＹが炭素数１〜３のアルキル基であることが好ましく、Ｙがメチル基やエチル基であることがより好ましく、メチル基であることが特に好ましい。
【００３８】
前記Ｒが、シロキサン基、または、ケイ素原子数が２以上のオリゴシロキサン基の場合、Ｒが表す「シロキサン基」とは本明細書中、＊−Ｏ−ＳｉＺ3で表される基のことを言い、「オリゴシロキサン基」とは本明細書中、−（Ｏ−Ｓｉ）w−Ｏ−ＳｉＺ3で表される基のことを言う（シロキサン基の説明における＊はＳｉ原子に連結する結合手を表し、オリゴシロキサン単位の繰り返し数ｗは１以上の整数を表し、末端のＺは水素原子または置換基を表す）。シロキサン単位の繰り返し数は１〜４であることが好ましく、２〜３であることがさらに好ましい。また、Ｓｉ原子には、水素原子やアルキル基が結合することが好ましい。Ｓｉ原子にアルキル基が結合する場合、アルキル基の炭素数は１〜３であることが好ましく、例えば、メチル基やエチル基が結合することが好ましい。Ｓｉ原子には、同一のアルキル基が結合してもよく、異なるアルキル基または水素原子が結合してもよい。また、オリゴシロキサン基を構成するシロキサン単位はすべて同一であっても異なっていてもよいが、すべて同一であることが好ましい。
【００３９】
Ｒに隣接するＬが前記一般式（Ｌ−３）で表される２価の連結基である場合、Ｒが置換または無置換のシリル基であることも好ましい。Ｒが置換または無置換のシリル基である場合はその中でも、Ｒが置換シリル基であることが好ましい。シリル基の置換基としては特に制限はないが、置換または無置換のアルキル基が好ましく、分枝アルキル基であることがより好ましい。Ｒがトリアルキルシリル基の場合、Ｓｉ原子に結合するアルキル基の炭素数は１〜３であることが好ましく、例えば、メチル基やエチル基やイソプロピル基が結合することが好ましい。Ｓｉ原子には、同一のアルキル基が結合してもよく、異なるアルキル基が結合してもよい。Ｒがアルキル基上にさらに置換基を有するトリアルキルシリル基である場合の該置換基としては、特に制限はない。
【００４０】
一般式（Ｗ）で表される基に含まれる炭素数の合計、すなわちＬおよびＲに含まれる炭素数の合計は特に制限は無く、下限値は例えば２以上とすることができ、１２以上であることが好ましく、１３以上であることがより好ましく、１４以上であることが特に好ましい。ＬおよびＲに含まれる炭素数の合計が上記範囲の下限値以上であると、キャリア移動度が高くなり、溶解度が高くなる。一般式（Ｗ）で表される基に含まれる炭素数の合計、すなわちＬおよびＲに含まれる炭素数の合計の上限値は例えば２０以下とすることができ、１９以下であることが好ましく、１８以下であることがより好ましい。ＬおよびＲに含まれる炭素数の合計が上記範囲の上限値以下であると、駆動電圧が低くなる。
【００４１】
前記一般式（Ｗ）におけるＲとＬの組み合わせとしては、Ｌが一般式（Ｌ−１３）〜（Ｌ−２４）で表される２価の連結基を含む場合、Ｒがアルキル基であり、Ｌが一般式（Ｌ−１３）〜（Ｌ−２４）で表される２価の連結基のいずれか１つが一般式（Ｌ−１）で表される２価の連結基を介して、Ｒと連結していることが好ましい。
【００４２】
一般式（１）で表される化合物中、Ｒ2、Ｒ3、Ｒ6およびＲ7のうち、一般式（Ｗ）で表される基は１〜４個であることが、キャリア移動度を高め、有機溶媒への溶解性を高める観点から好ましく、１または２個であることがより好ましく、２個であることが熱安定性および塗布膜の品質を高める観点から特に好ましい。
Ｒ2、Ｒ3、Ｒ6およびＲ7のうち、一般式（Ｗ）で表される基の位置に特に制限はない。その中でも、本発明では、一般式（１）中、Ｒ2およびＲ6のうち少なくとも一方が一般式（Ｗ）で表される置換基であることが好ましく、Ｒ2およびＲ6がいずれも一般式（Ｗ）で表される置換基であることがより好ましく、Ｒ2およびＲ6がＲ2およびＲ6がいずれも一般式（Ｗ）で表される置換基、かつ、同一の基であることが特に好ましい。
本発明では、Ｒ2およびＲ6のうち少なくとも一方が一般式（Ｗ）で表される置換基であり、かつ、Ｒ1、Ｒ3〜Ｒ5およびＲ7〜Ｒ10がすべて水素原子であることが、キャリア移動度を高め、有機溶媒への溶解性を高める観点から好ましい。
本発明では、Ｒ2およびＲ6がいずれも一般式（Ｗ）で表される置換基であり、かつ、Ｒ1、Ｒ3〜Ｒ5およびＲ7〜Ｒ10がすべて水素原子であることがより好ましい。
本発明では、Ｒ2およびＲ6がＲ2およびＲ6がいずれも一般式（Ｗ）で表される置換基かつ同一の基であり、かつ、Ｒ1、Ｒ3〜Ｒ5およびＲ7〜Ｒ10がすべて水素原子であることが特に好ましい。
【００４３】
一般式（１）において、２以上のＲ1〜Ｒ10は互いに結合して環を形成してもよく、互いに結合して環を形成しなくてもよいが、互いに結合して環を形成しない方が好ましい。
【００４４】
上記一般式（１）で表される化合物の具体例を以下に示すが、本発明で用いることができる一般式（１）で表される化合物は、これらの具体例により限定的に解釈されるべきものではない。
【００４５】
一般式（１’）
【化１６】
2015167156.tif 000017
【００４６】
一般式（１’）におけるＸ、Ｒ2、Ｒ3、Ｒ6およびＲ7は、以下の表に示すとおりである。なお、下記表中、Ｐｈはフェニレン基を表す。また、下記表中、特に断りがない限りにおいて、アルキレン基やアルキル基は直鎖である。
【００４７】
【表１】
2015167156.tif 000018
【００４８】
【表２】
2015167156.tif 000019
【００４９】
【表３】
2015167156.tif 000020
【００５０】
【表４】
2015167156.tif 000021
【００５１】
【表５】
2015167156.tif 000022
【００５２】
【表６】
2015167156.tif 000023
【００５３】
【表７】
2015167156.tif 000024
【００５４】
【表８】
2015167156.tif 000025
【００５５】
【表９】
2015167156.tif 000026
【００５６】
上記一般式（１）で表される化合物は、繰り返し構造をとってもよく、低分子でも高分子でも良い。一般式（１）で表される化合物が低分子化合物の場合は、分子量が３０００以下であることが好ましく、２０００以下であることがより好ましく、１０００以下であることがさらに好ましく、８５０以下であることが特に好ましい。分子量を上記上限値以下とすることにより、溶媒への溶解性を高めることができるため好ましい。
一方で、薄膜の膜質安定性の観点からは、分子量は４００以上であることが好ましく、４５０以上であることがより好ましく、５００以上であることがさらに好ましい。
また、一般式（１）で表される化合物が繰り返し構造を有する高分子化合物の場合は、重量平均分子量が３万以上であることが好ましく、５万以上であることがより好ましく、１０万以上であることがさらに好ましい。一般式（１）で表される化合物が繰り返し構造を有する高分子化合物である場合に、重量平均分子量を上記下限値以上とすることにより、分子間相互作用を高めることができ、高い移動度が得られるため好ましい。
繰り返し構造を有する高分子化合物としては、一般式（１）で表される化合物が少なくとも1つ以上のアリーレン基、ヘテロアリーレン基（チオフェン、ビチオフェン）を表して繰り返し構造を示すπ共役ポリマーや、一般式（１）で表される化合物が高分子主鎖に側鎖を介して結合したペンダント型ポリマーがあげられ、高分子主鎖としては、ポリアクリレート、ポリビニル、ポリシロキサンなどが好ましく、側鎖としては、アルキレン基、ポリエチレンオキシド基などが好ましい。
【００５７】
一般式（１）で表される化合物は、後述のスキーム１又は２の記載や、文献Ａ（Ｋ．Ｍｕｅｌｌｅｎ，Ｃｈｅｍ．Ｃｏｍｍｕｎ．２００８，１５４８−１５５０．）、文献Ｂ（Ｋ．Ｔａｋｉｍｉｙａ，Ｏｒｇ．Ｌｅｔｔ．２００７，９，４４９９‐４５０２．）を参考に合成することができる。
本発明の化合物の合成において、いかなる反応条件を用いてもよい。反応溶媒としては、いかなる溶媒を用いてもよい。また、環形成反応促進のために、酸または塩基を用いることが好ましく、特に塩基を用いることが好ましい。最適な反応条件は、目的とする化合物の構造により異なるが、上記の文献に記載された具体的な反応条件を参考に設定することができる。
【００５８】
＜中間体化合物＞
各種置換基を有する合成中間体は公知の反応を組み合わせて合成することができる。また、各置換基はいずれの中間体の段階で導入してもよい。中間体の合成後は、カラムクロマトグラフィー、再結晶等による精製を行った後、昇華精製により精製する事が好ましい。昇華精製により、有機不純物を分離できるだけでなく、無機塩や残留溶媒等を効果的に取り除くことができる。
【００５９】
＜＜一般式（Ｍ１）で表される化合物＞＞
本発明は、下記一般式（Ｍ１）で表される化合物にも関する。一般式（Ｍ１）で表される化合物は、一般式（１）で表される化合物の中間体化合物であることが好ましい。上述の一般式（１）で表される化合物は、一般式（Ｍ１）で表される化合物を合成中間体化合物として経て、後述のスキーム１にしたがって、合成することができる。
【００６０】
一般式（Ｍ１）
【化１７】
2015167156.tif 000027
一般式（Ｍ１）中、
Ｘ1およびＸ2はそれぞれ独立にＯ原子、Ｓ原子、Ｓｅ原子、−Ｎ（−ＲN1）−、−Ｎ＝Ｃ−および−Ｃ（ＲM3）＝Ｃ（ＲM3）−のいずれか一つを表し、
ＲN1は水素原子または置換基を表し、
ＲM3はそれぞれ独立に水素原子または置換基を表し、
ＲM1およびＲM2はそれぞれ独立に直鎖または分枝のアルキル基を表し、
ｒ１およびｒ２はそれぞれ独立に０〜２の整数を表し、
ｒ３およびｒ４はそれぞれ独立に０以上の整数を表し、かつ、ｒ３＋ｒ４が１以上であり、
Ｒはそれぞれ独立に置換または無置換のアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、あるいは置換または無置換のトリアルキルシリル基を表す。
【００６１】
一般式（Ｍ１）中のＸ1およびＸ2はそれぞれ独立にＯ原子、Ｓ原子、Ｓｅ原子、−Ｎ（−ＲN1）−、−Ｎ＝Ｃ−および−Ｃ（ＲM3）＝Ｃ（ＲM3）−のいずれか一つを表す。Ｘ1およびＸ2はそれぞれ独立にＯ原子、Ｓ原子、−Ｎ（−ＲN1）−、−Ｎ＝Ｃ−および−Ｃ（ＲM3）＝Ｃ（ＲM3）−のいずれか一つであることが好ましく、−Ｎ＝Ｃ−および−Ｃ（ＲM3）＝Ｃ（ＲM3）−のいずれか一つであることがより好ましく、−Ｃ（ＲM3）＝Ｃ（ＲM3）−であることが特に好ましい。
ＲN1は水素原子または置換基を表し、ＲN1が表す置換基の例は、一般式（Ｌ−２４）中のＲNが表す置換基の例と同様である。ＲN1は水素原子であることが好ましい。
ＲM3はそれぞれ独立に水素原子または置換基を表し、ＲM3が表す置換基の例は、一般式（Ｌ−１３）中のＲ’が表す置換基の例と同様である。ＲM3は水素原子であることが好ましい。
【００６２】
一般式（Ｍ１）中のＲM1およびＲM2はそれぞれ独立に直鎖または分枝のアルキル基を表す。なお、メチル基は直鎖のアルキル基に含まれる。ＲM1およびＲM2は直鎖のアルキル基であることが好ましい。
ＲM1およびＲM2が表すアルキル基の炭素数は、１〜４であることが好ましく、１〜２であることがより好ましく、１であることが特に好ましい。
【００６３】
一般式（Ｍ１）中のｒ１およびｒ２はそれぞれ独立に０〜２の整数を表し、１または２であることが好ましく、１であることがより好ましい。
一般式（Ｍ１）中のｒ３およびｒ４はそれぞれ独立に０以上の整数を表し、かつ、ｒ３＋ｒ４が１以上である。ｒ３＋ｒ４が１〜４であることが、ｒ３＋ｒ４が１〜２であることがより好ましく、ｒ３＋ｒ４が２であることが特に好ましい。
【００６４】
一般式（Ｍ１）中のＲはそれぞれ独立に置換または無置換のアルキル基、シアノ基、ビニル基、エチニル基、オキシエチレン基、オキシエチレン単位の繰り返し数ｖが２以上のオリゴオキシエチレン基、シロキサン基、ケイ素原子数が２以上のオリゴシロキサン基、あるいは置換または無置換のトリアルキルシリル基を表す。一般式（Ｍ１）中のＲの好ましい範囲は、一般式（Ｗ）中のＲの好ましい範囲と同様である。
【００６５】
＜＜一般式（Ｍ２）、（Ｍ３）で表される化合物＞＞
次に、下記一般式（Ｍ２）、（Ｍ３）で表される化合物について説明する。
一般式（Ｍ２）、（Ｍ３）で表される化合物は、上述の一般式（１）で表される化合物の中間体化合物であることが好ましい。上述の一般式（１）で表される化合物は、一般式（Ｍ２）で表される化合物を合成中間体化合物として経て、その後さらに一般式（Ｍ３）で表される化合物を合成中間体化合物として経て、以下のスキーム２にしたがって、合成することができる。
【００６６】
【化１８】
2015167156.tif 000028
【００６７】
一般式（Ｍ２）
【化１９】
2015167156.tif 000029
一般式（Ｍ２）中、Ｙ1〜Ｙ4はそれぞれ独立にハロゲン原子、アルコキシ基、アシルオキシ基またはスルホネート基である。
一般式（Ｍ２）中、＊および＊２はそれぞれＹ3およびＹ4の置換位置を表す。
一般式（Ｍ２）中、ｒ１およびｒ２はそれぞれ独立に０〜２の整数である。
【００６８】
一般式（Ｍ３）
【化２０】
2015167156.tif 000030
一般式（Ｍ３）中、Ｙ3およびＹ4はそれぞれ独立にハロゲン原子、アルコキシ基、アシルオキシ基またはスルホネート基である。
一般式（Ｍ３）中、＊および＊２はそれぞれＹ3およびＹ4の置換位置を表す。
一般式（Ｍ３）中、ｒ１およびｒ２はそれぞれ独立に０〜２の整数である。
【００６９】
一般式（Ｍ２）、（Ｍ３）において、Ｙ1〜Ｙ4はそれぞれ独立にハロゲン原子、アルコキシ基、アシルオキシ基またはスルホネート基である。
Ｙ1〜Ｙ4が表すハロゲン原子としては、ヨウ素原子、臭素原子、塩素原子が挙げられる。
Ｙ1〜Ｙ4が表すアルコキシ基としては、炭素数１〜４のアルコキシ基が挙げられる。
Ｙ1〜Ｙ4が表すアシルオキシ基としては、炭素数１〜４のアシルオキシ基が挙げられる。
【００７０】
一般式（Ｍ２）、（Ｍ３）において、ｒ１およびｒ２はそれぞれ独立に０〜２の整数であり、好ましくは１である。
【００７１】
＜有機薄膜トランジスタの構造＞
本発明の有機薄膜トランジスタは、一般式（１）で表される化合物を含む半導体活性層を有する。
本発明の有機薄膜トランジスタは、さらに半導体活性層以外にその他の層を含んでいてもよい。
本発明の有機薄膜トランジスタは、有機電界効果トランジスタ（Ｆｉｅｌｄ  Ｅｆｆｅｃｔ  Ｔｒａｎｓｉｓｔｏｒ、ＦＥＴ）として用いられることが好ましく、ゲート−チャンネル間が絶縁されている絶縁ゲート型ＦＥＴとして用いられることがより好ましい。
以下、本発明の有機薄膜トランジスタの好ましい構造の態様について、図面を用いて詳しく説明するが、本発明はこれらの態様に限定されるものではない。
【００７２】
（積層構造）
有機電界効果トランジスタの積層構造としては特に制限はなく、公知の様々な構造のものとすることができる。
本発明の有機薄膜トランジスタの構造の一例としては、最下層の基板の上面に、電極、絶縁体層、半導体活性層（有機半導体層）、２つの電極を順に配置した構造（ボトムゲート・トップコンタクト型）を挙げることができる。この構造では、最下層の基板の上面の電極は基板の一部に設けられ、絶縁体層は、電極以外の部分で基板と接するように配置される。また、半導体活性層の上面に設けられる２つの電極は、互いに隔離して配置される。
ボトムゲート・トップコンタクト型素子の構成を図１に示す。図１は、本発明の有機薄膜トランジスタの一例の構造の断面を示す概略図である。図１の有機薄膜トランジスタは、最下層に基板１１を配置し、その上面の一部に電極１２を設け、さらに該電極１２を覆い、かつ電極１２以外の部分で基板１１と接するように絶縁体層１３を設けている。さらに絶縁体層１３の上面に半導体活性層１４を設け、その上面の一部に２つの電極１５ａと１５ｂとを隔離して配置している。
図１に示した有機薄膜トランジスタは、電極１２がゲートであり、電極１５ａと電極１５ｂはそれぞれドレインまたはソースである。また、図１に示した有機薄膜トランジスタは、ドレイン−ソース間の電流通路であるチャンネルと、ゲートとの間が絶縁されている絶縁ゲート型ＦＥＴである。
【００７３】
本発明の有機薄膜トランジスタの構造の一例としては、ボトムゲート・ボトムコンタクト型素子を挙げることができる。
ボトムゲート・ボトムコンタクト型素子の構成を図２に示す。図２は本発明の実施例でＦＥＴ特性測定用基板として製造した有機薄膜トランジスタの構造の断面を示す概略図である。図２の有機薄膜トランジスタは、最下層に基板３１を配置し、その上面の一部に電極３２を設け、さらに該電極３２を覆い、かつ電極３２以外の部分で基板３１と接するように絶縁体層３３を設けている。さらに絶縁体層３３の上面に半導体活性層３５を設け、電極３４ａと３４ｂが半導体活性層３５の下部にある。
図２に示した有機薄膜トランジスタは、電極３２がゲートであり、電極３４ａと電極３４ｂはそれぞれドレインまたはソースである。また、図２に示した有機薄膜トランジスタは、ドレイン−ソース間の電流通路であるチャンネルと、ゲートとの間が絶縁されている絶縁ゲート型ＦＥＴである。
【００７４】
本発明の有機薄膜トランジスタの構造としては、その他、絶縁体、ゲート電極が半導体活性層の上部にあるトップゲート・トップコンタクト型素子や、トップゲート・ボトムコンタクト型素子も好ましく用いることができる。
【００７５】
（厚さ）
本発明の有機薄膜トランジスタは、より薄いトランジスタとする必要がある場合には、例えばトランジスタ全体の厚さを０．１〜０．５μｍとすることが好ましい。
【００７６】
（封止）
有機薄膜トランジスタ素子を大気や水分から遮断し、有機薄膜トランジスタ素子の保存性を高めるために、有機薄膜トランジスタ素子全体を金属の封止缶やガラス、窒化ケイ素などの無機材料、パリレンなどの高分子材料や、低分子材料などで封止してもよい。
以下、本発明の有機薄膜トランジスタの各層の好ましい態様について説明するが、本発明はこれらの態様に限定されるものではない。
【００７７】
＜基板＞
（材料）
本発明の有機薄膜トランジスタは、基板を含むことが好ましい。
基板の材料としては特に制限はなく、公知の材料を用いることができ、例えば、ポリエチレンナフタレート（ＰＥＮ）、ポリエチレンテレフタレート（ＰＥＴ）などのポリエステルフィルム、シクロオレフィンポリマーフィルム、ポリカーボネートフィルム、トリアセチルセルロース（ＴＡＣ）フィルム、ポリイミドフィルム、およびこれらポリマーフィルムを極薄ガラスに貼り合わせたもの、セラミック、シリコン、石英、ガラス、などを挙げることができ、シリコンが好ましい。
【００７８】
＜電極＞
（材料）
本発明の有機薄膜トランジスタは、電極を含むことが好ましい。
電極の構成材料としては、例えば、Ｃｒ、Ａｌ、Ｔａ、Ｍｏ、Ｎｂ、Ｃｕ、Ａｇ、Ａｕ、Ｐｔ、Ｐｄ、Ｉｎ、ＮｉあるいはＮｄなどの金属材料やこれらの合金材料、あるいはカーボン材料、導電性高分子などの既知の導電性材料であれば特に制限することなく使用できる。
【００７９】
（厚さ）
電極の厚さは特に制限はないが、１０〜５０ｎｍとすることが好ましい。
ゲート幅（またはチャンネル幅）Ｗとゲート長（またはチャンネル長）Ｌに特に制限はないが、これらの比Ｗ／Ｌが１０以上であることが好ましく、２０以上であることがより好ましい。
【００８０】
＜絶縁層＞
（材料）
絶縁層を構成する材料は必要な絶縁効果が得られれば特に制限はないが、例えば、二酸化ケイ素、窒化ケイ素、ＰＴＦＥ、ＣＹＴＯＰ等のフッ素ポリマー系絶縁材料、ポリエステル絶縁材料、ポリカーボネート絶縁材料、アクリルポリマー系絶縁材料、エポキシ樹脂系絶縁材料、ポリイミド絶縁材料、ポリビニルフェノール樹脂系絶縁材料、ポリパラキシリレン樹脂系絶縁材料などが挙げられる。
絶縁層の上面は表面処理がなされていてもよく、例えば、二酸化ケイ素表面をヘキサメチルジシラザン（ＨＭＤＳ）やオクタデシルトリクロロシラン（ＯＴＳ）の塗布により表面処理した絶縁層を好ましく用いることができる。
【００８１】
（厚さ）
絶縁層の厚さに特に制限はないが、薄膜化が求められる場合は厚さを１０〜４００ｎｍとすることが好ましく、２０〜２００ｎｍとすることがより好ましく、５０〜２００ｎｍとすることが特に好ましい。
【００８２】
＜半導体活性層＞
（材料）
本発明の有機薄膜トランジスタは、半導体活性層が一般式（１）で表される化合物、すなわち本発明の化合物を含むことを特徴とする。
半導体活性層は、本発明の化合物からなる層であってもよく、本発明の化合物に加えて後述のポリマーバインダーがさらに含まれた層であってもよい。また、成膜時の残留溶媒が含まれていてもよい。
半導体活性層中におけるポリマーバインダーの含有量は、特に制限はないが、好ましくは０〜９５質量％の範囲内で用いられ、より好ましくは１０〜９０質量％の範囲内で用いられ、さらに好ましくは２０〜８０質量％の範囲内で用いられ、特に好ましくは３０〜７０質量％の範囲内で用いられる。
【００８３】
（厚さ）
半導体活性層の厚さに特に制限はないが、薄膜化が求められる場合は厚さを１０〜４００ｎｍとすることが好ましく、１０〜２００ｎｍとすることがより好ましく、１０〜１００ｎｍとすることが特に好ましい。
【００８４】
［非発光性有機半導体デバイス用有機半導体材料］
本発明は、一般式（１）で表される化合物、すなわち本発明の化合物を含有する非発光性有機半導体デバイス用有機半導体材料にも関する。
【００８５】
（非発光性有機半導体デバイス）
なお、本明細書において、「非発光性有機半導体デバイス」とは、発光することを目的としないデバイスを意味する。非発光性有機半導体デバイスは、薄膜の層構造を有するエレクトロニクス要素を用いた非発光性有機半導体デバイスとすることが好ましい。非発光性有機半導体デバイスには、有機薄膜トランジスタ、有機光電変換素子（光センサ用途の固体撮像素子、エネルギー変換用途の太陽電池等）、ガスセンサ、有機整流素子、有機インバータ、情報記録素子などが包含される。有機光電変換素子は光センサ用途（固体撮像素子）、エネルギー変換用途（太陽電池）のいずれにも用いることができる。好ましくは、有機光電変換素子、有機薄膜トランジスタであり、さらに好ましくは有機薄膜トランジスタである。すなわち、本発明の非発光性有機半導体デバイス用有機半導体材料は、上述のとおり有機薄膜トランジスタ用材料であることが好ましい。
【００８６】
（有機半導体材料）
本明細書において、「有機半導体材料」とは、半導体の特性を示す有機材料のことである。無機材料からなる半導体と同様に、正孔をキャリアとして伝導するｐ型（ホール輸送性）有機半導体材料と、電子をキャリアとして伝導するｎ型（電子輸送性）有機半導体材料がある。
本発明の化合物はｐ型有機半導体材料、ｎ型の有機半導体材料のどちらとして用いてもよいが、ｐ型として用いることがより好ましい。有機半導体中のキャリアの流れやすさはキャリア移動度μで表される。キャリア移動度μは高い方がよく、１×１０-3ｃｍ2／Ｖｓ以上であることが好ましく、５×１０-3ｃｍ2／Ｖｓ以上であることがより好ましく、１×１０-2ｃｍ2／Ｖｓ以上であることが特に好ましく、５×１０-2ｃｍ2／Ｖｓ以上であることがより特に好ましく、１×１０-1ｃｍ2／Ｖｓ以上であることがよりさらに特に好ましい。キャリア移動度μは電界効果トランジスタ（ＦＥＴ）素子を作製したときの特性や飛行時間計測（ＴＯＦ）法により求めることができる。
【００８７】
［非発光性有機半導体デバイス用有機半導体薄膜］
（材料）
本発明は、上記一般式（１）で表される化合物、すなわち本発明の化合物を含有する非発光性有機半導体デバイス用有機半導体薄膜にも関する。
本発明の非発光性有機半導体デバイス用有機半導体薄膜は、一般式（１）で表される化合物、すなわち本発明の化合物を含有し、ポリマーバインダーを含有しない態様も好ましい。
また、本発明の非発光性有機半導体デバイス用有機半導体薄膜は、一般式（１）で表される化合物、すなわち本発明の化合物とポリマーバインダーを含有してもよい。
【００８８】
ポリマーバインダーとしては、ポリスチレン、ポリカーボネート、ポリアリレート、ポリエステル、ポリアミド、ポリイミド、ポリウレタン、ポリシロキサン、ポリスルフォン、ポリメチルメタクリレート、ポリメチルアクリレート、セルロース、ポリエチレン、ポリプロピレンなどの絶縁性ポリマー、およびこれらの共重合体、ポリビニルカルバゾール、ポリシランなどの光伝導性ポリマー、ポリチオフェン、ポリピロール、ポリアニリン、ポリパラフェニレンビニレンなどの導電性ポリマー、半導体ポリマーを挙げることができる。
ポリマーバインダーは、単独で使用してもよく、あるいは複数併用してもよい。
また、有機半導体材料とポリマーバインダーとは均一に混合していてもよく、一部または全部が相分離していてもよいが、電荷移動度の観点では、膜中で膜厚方向に有機半導体とバインダーが相分離した構造が、バインダーが有機半導体の電荷移動を妨げず最も好ましい。
薄膜の機械的強度を考慮するとガラス転移温度の高いポリマーバインダーが好ましく、電荷移動度を考慮すると極性基を含まない構造のポリマーバインダーや光伝導性ポリマー、導電性ポリマーが好ましい。
ポリマーバインダーの使用量は、特に制限はないが、本発明の非発光性有機半導体デバイス用有機半導体薄膜中、好ましくは０〜９５質量％の範囲内で用いられ、より好ましくは１０〜９０質量％の範囲内で用いられ、さらに好ましくは２０〜８０質量％の範囲内で用いられ、特に好ましくは３０〜７０質量％の範囲内で用いられる。
【００８９】
さらに、本発明では、化合物が上述した構造をとることにより、膜質の良い有機薄膜を得ることができる。具体的には、本発明で得られる化合物は、結晶性が良いため、十分な膜厚を得ることができ、得られた本発明の非発光性有機半導体デバイス用有機半導体薄膜は良質なものとなる。
【００９０】
（成膜方法）
本発明の化合物を基板上に成膜する方法はいかなる方法でもよい。
成膜の際、基板を加熱または冷却してもよく、基板の温度を変化させることで膜質や膜中での分子のパッキングを制御することが可能である。基板の温度としては特に制限はないが、０℃から２００℃の間であることが好ましく、１５℃〜１００℃の間であることがより好ましく、２０℃〜９５℃の間であることが特に好ましい。
本発明の化合物を基板上に成膜するとき、真空プロセスあるいは溶液プロセスにより成膜することが可能であり、いずれも好ましい。
【００９１】
真空プロセスによる成膜の具体的な例としては、真空蒸着法、スパッタリング法、イオンプレーティング法、分子ビームエピタキシー（ＭＢＥ）法などの物理気相成長法あるいはプラズマ重合などの化学気相蒸着（ＣＶＤ）法が挙げられ、真空蒸着法を用いることが特に好ましい。
【００９２】
溶液プロセスによる成膜とは、ここでは有機化合物を溶解させることができる溶媒中に溶解させ、その溶液を用いて成膜する方法をさす。具体的には、キャスト法、ディップコート法、ダイコーター法、ロールコーター法、バーコーター法、スピンコート法などの塗布法、インクジェット法、スクリーン印刷法、グラビア印刷法、フレキソグラフィー印刷法、オフセット印刷法、マイクロコンタクト印刷法などの各種印刷法、Ｌａｎｇｍｕｉｒ−Ｂｌｏｄｇｅｔｔ（ＬＢ）法などの通常の方法を用いることができ、キャスト法、スピンコート法、インクジェット法、グラビア印刷法、フレキソグラフィー印刷法、オフセット印刷法、マイクロコンタクト印刷法を用いることが特に好ましい。
本発明の非発光性有機半導体デバイス用有機半導体薄膜は、溶液塗布法により作製されたことが好ましい。また、本発明の非発光性有機半導体デバイス用有機半導体薄膜がポリマーバインダーを含有する場合、層を形成する材料とポリマーバインダーとを適当な溶媒に溶解させ、または分散させて塗布液とし、各種の塗布法により形成されることが好ましい。
以下、溶液プロセスによる成膜に用いることができる、本発明の非発光性有機半導体デバイス用塗布溶液について説明する。
【００９３】
［非発光性有機半導体デバイス用塗布溶液］
本発明は、一般式（１）で表される化合物、すなわち本発明の化合物を含有する非発光性有機半導体デバイス用塗布溶液にも関する。
溶液プロセスを用いて基板上に成膜する場合、層を形成する材料を適当な有機溶媒（例えば、ヘキサン、オクタン、デカン、トルエン、キシレン、メシチレン、エチルベンゼン、デカリン、１−メチルナフタレンなどの炭化水素系溶媒、例えば、アセトン、メチルエチルケトン、メチルイソブチルケトン、シクロヘキサノンなどのケトン系溶媒、例えば、ジクロロメタン、クロロホルム、テトラクロロメタン、ジクロロエタン、トリクロロエタン、テトラクロロエタン、クロロベンゼン、ジクロロベンゼン、クロロトルエンなどのハロゲン化炭化水素系溶媒、例えば、酢酸エチル、酢酸ブチル、酢酸アミルなどのエステル系溶媒、例えば、メタノール、プロパノール、ブタノール、ペンタノール、ヘキサノール、シクロヘキサノール、メチルセロソルブ、エチルセロソルブ、エチレングリコールなどのアルコール系溶媒、例えば、ジブチルエーテル、テトラヒドロフラン、ジオキサン、アニソールなどのエーテル系溶媒、例えば、Ｎ，Ｎ−ジメチルホルムアミド、Ｎ，Ｎ−ジメチルアセトアミド、１−メチルー２−ピロリドン、１−メチルー２−イミダゾリジノン等のアミド・イミド系溶媒、ジメチルスルフォキサイドなどのスルホキシド系溶媒、アセトニトリルなどのニトリル系溶媒）および／または水に溶解、または分散させて塗布液とし、各種の塗布法により薄膜を形成することができる。溶媒は単独で用いてもよく、複数組み合わせて用いてもよい。これらの中でも、炭化水素系溶媒、ハロゲン化炭化水素系溶媒またはエーテル系溶媒が好ましく、トルエン、キシレン、メシチレン、テトラリン、ジクロロベンゼンまたはアニソールがより好ましく、トルエン、キシレン、テトラリン、アニソールが特に好ましい。その塗布液中の一般式（１）で表される化合物の濃度は、好ましくは、０．１〜８０質量％、より好ましくは０．１〜１０質量％、特に好ましくは０．５〜１０重量％とすることにより、任意の厚さの膜を形成できる。
【００９４】
溶液プロセスで成膜するためには、上記で挙げた溶媒などに材料が溶解することが必要であるが、単に溶解するだけでは不十分である。通常、真空プロセスで成膜する材料でも、溶媒にある程度溶解させることができる。しかし、溶液プロセスでは、材料を溶媒に溶解させて塗布した後で、溶媒が蒸発して薄膜が形成する過程があり、溶液プロセス成膜に適さない材料は結晶性が高いものが多いため、この過程で不適切に結晶化（凝集）してしまい良好な薄膜を形成させることが困難である。一般式（１）で表される化合物は、このような結晶化（凝集）が起こりにくい点でも優れている。
【００９５】
本発明の非発光性有機半導体デバイス用塗布溶液は、一般式（１）で表される化合物、すなわち本発明の化合物を含み、ポリマーバインダーを含有しない態様も好ましい。
また、本発明の非発光性有機半導体デバイス用塗布溶液は、一般式（１）で表される化合物、すなわち本発明の化合物とポリマーバインダーを含有してもよい。この場合、層を形成する材料とポリマーバインダーとを前述の適当な溶媒に溶解させ、または分散させて塗布液とし、各種の塗布法により薄膜を形成することができる。ポリマーバインダーとしては、上述したものから選択することができる。
【実施例】
【００９６】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００９７】
［実施例３０１］
＜合成例１＞
以下のスキーム１に示した具体的合成手順にしたがって、一般式（１）で表される化合物である、化合物４および中間体化合物（ａ）を合成した。
【００９８】
【化２１】
2015167156.tif 000031
【００９９】
以下、上記化合物４の合成の詳細を示す。
まず、中間体化合物ａの合成方法を以下に示す。
【０１００】
中間体化合物ａはＪ．Ａｍ．Ｃｈｅｍ．Ｓｏｃ．２００９，１３１（５），１７８０−１７８６に記載の方法で合成した４’−オクチル−４−ビフェニルボロン酸（Ｂ体）と、Ｍａｃｒｏｍｏｌｅｃｕｌｅｓ，１９９９，３２，３１４６−３１４９に記載の方法で合成した１，４−ジブロモ−２，５−ビス（メチルスルフィニル）ベンゼン（Ｂｒ体）の鈴木カップリングにより合成した。
２５ｍｌシュレンク管に攪拌子、Ｂｒ体（１．２ｇ、３．２ｍｍｏｌ）、Ｂ体（２．１ｇ，６．８ｍｍｏｌ）、酢酸パラジウム（３６ｍｇ，０．１６ｍｍｏｌ）、ＳＰｈｏｓ（９９ｍｇ，０．２４ｍｍｏｌ）、Ｋ3ＰＯ4（１．６ｇ，１２．８ｍｍｏｌ）を入れて真空脱気を行った後に窒素置換し、窒素フロー下で脱気済みのＴＨＦ（６ｍｌ）および水（２ｍｌ）を加えて３時間加熱還流を行った。反応混合物に酢酸エチルと希塩酸を加えて抽出し、酢酸エチルを減圧留去することにより中間体aを含む粗体を固体として得た。この粗体をクロロホルムを展開溶媒としたシリカゲルカラムクロマトグラフィーにより精製し、クロロホルムを減圧留去することで得られた固体をさらにイソプロピルアルコールにて超音波洗浄することにより、目的とする中間体化合物ａを１．０ｇ（収率４３％）で得た。
中間体化合物ａの構造は、1Ｈ−ＮＭＲにより同定した。
1Ｈ−ＮＭＲ（ＣＤＣｌ3）
δ：８．１５（２Ｈ，ｓ），７．７２（４Ｈ,ｄ），７．５９（４Ｈ，ｄ）,７．５２（４Ｈ，ｄ），７．３０（４Ｈ，ｄ），２．６７（４Ｈ，ｔ），２．５３（６Ｈ，ｓ），１．６６（４Ｈ，ｍ），１．４２−１．２５（２０Ｈ，ｍ），０．８９（６Ｈ，ｔ）
【０１０１】
その後、上述のスキーム１にしたがって、中間体化合物ａから一般式（１）で表される化合物である化合物４を合成した。
【０１０２】
また、上記の各化合物の合成方法と類似の合成方法にて、上述のスキーム１にしたがって、他の一般式（１）で表される化合物８、２２、３６、６３、１２０、１４８、１６２、１８４を合成した。
なお、得られた一般式（１）で表される各化合物の同定は元素分析、ＮＭＲ及びＭＡＳＳスペクトルにより行った。
【０１０３】
比較素子１，３，４に用いた化合物を、特許第５１６００７８号に記載の方法に従って合成した。
比較素子２に用いた化合物を、文献Ａ（Ｋ．Ｍｕｅｌｌｅｎ，Ｃｈｅｍ．Ｃｏｍｍｕｎ．２００８，１５４８−１５５０．）に記載の方法に従って合成した。
比較素子５に用いた比較化合物２を、ＥＰ２０６７７８２Ａ１号公報に記載の方法に従って合成した。
【０１０４】
［実施例１〜９および比較例１〜５］
＜素子作製・評価＞
素子作製に用いた材料は全て昇華精製を行い、高速液体クロマトグラフィー（東ソーＴＳＫｇｅｌ  ＯＤＳ−１００Ｚ）により純度（２５４ｎｍの吸収強度面積比）が９９．５％以上であることを確認した。
【０１０５】
＜化合物単独で半導体活性層（有機半導体層）を形成＞
本発明の化合物または比較化合物（各１ｍｇ）とトルエン（１ｍＬ）を混合し、１００℃に加熱したものを、非発光性有機半導体デバイス用塗布溶液とした。この塗布溶液を窒素雰囲気下、９０℃に加熱したＦＥＴ特性測定用基板上にキャストすることで、非発光性有機半導体デバイス用有機半導体薄膜を形成し、ＦＥＴ特性測定用の実施例２の有機薄膜トランジスタ素子を得た。ＦＥＴ特性測定用基板としては、ソースおよびドレイン電極としてくし型に配置されたクロム／金（ゲート幅Ｗ＝１００ｍｍ、ゲート長Ｌ＝１００μｍ）、絶縁膜としてＳｉＯ2（膜厚２００ｎｍ）を備えたボトムゲート・ボトムコンタクト構造のシリコン基板（図２に構造の概略図を示した）を用いた。
【０１０６】
［評価］
実施例１〜９および比較例１〜５の有機薄膜トランジスタ素子のＦＥＴ特性は、セミオートプローバー（ベクターセミコン製、ＡＸ−２０００）を接続した半導体パラメーターアナライザー（Ａｇｉｌｅｎｔ製、４１５６Ｃ）を用いて常圧・窒素雰囲気下で、キャリア移動度、熱安定性、閾値シフト、塗布膜の品質の観点で評価した。
得られた結果を下記表１に示す。
（ａ）キャリア移動度
各有機薄膜トランジスタ素子（ＦＥＴ素子）のソース電極−ドレイン電極間に−８０Ｖの電圧を印加し、ゲート電圧を２０Ｖ〜−１００Ｖの範囲で変化させ、ドレイン電流Ｉdを表わす下記式を用いてキャリア移動度μを算出した。
Ｉd＝（ｗ／２Ｌ）μＣi（Ｖg−Ｖth）2
式中、Ｌはゲート長、Ｗはゲート幅、Ｃiは絶縁層の単位面積当たりの容量、Ｖgはゲート電圧、Ｖthは閾値電圧を表す。
Ａ：１．０ｃｍ2／Ｖｓ以上であった。
Ｂ：０．５ｃｍ2／Ｖｓ以上、１．０ｃｍ2／Ｖｓ未満であった。
Ｃ：０．１ｃｍ2／Ｖｓ以上、０．５ｃｍ2／Ｖｓ未満であった。
Ｄ：０．０５ｃｍ2／Ｖｓ以上、０．１ｃｍ2／Ｖｓ未満であった。
Ｅ：０．０５ｃｍ2／Ｖｓ未満であった。
【０１０７】
（ｂ）熱安定性（耐熱性）
各有機薄膜トランジスタ素子を１５０℃３０分ホットプレート上で加熱し、移動度の低下を評価した。
Ａ：移動度の低下幅が１０％未満であった。
Ｂ：移動度の低下幅が１０％以上１５％未満であった。
Ｃ：移動度の低下幅が１５％以上２０％未満であった。
Ｄ：移動度の低下幅が２０％以上３０％未満であった。
Ｅ：移動度の低下幅が３０％以上であった。
【０１０８】
（ｃ）閾値シフト（繰り返し駆動後の閾値電圧変化）
各有機薄膜トランジスタ素子（ＦＥＴ素子）のソース電極−ドレイン電極間に−８０Ｖの電圧を印加し、ゲート電圧を＋２０Ｖ〜−１００Ｖの範囲で１００回繰り返して（ａ）と同様の測定を行い、繰り返し駆動前の閾値電圧Ｖ前と繰り返し駆動後の閾値電圧Ｖ後の差（｜Ｖ後−Ｖ前｜）を以下の３段階で評価した。この値は小さいほど素子の繰り返し駆動安定性が高く、好ましい。
Ａ：｜Ｖ後−Ｖ前｜≦１Ｖ
Ｂ：１Ｖ＜｜Ｖ後−Ｖ前｜≦５Ｖ
Ｃ：５Ｖ＜｜Ｖ後−Ｖ前｜≦１０Ｖ
Ｄ：１０Ｖ＜｜Ｖ後−Ｖ前｜≦１５Ｖ
Ｅ：｜Ｖ後−Ｖ前｜＞１５Ｖ
【０１０９】
（ｄ）塗布膜の品質
以下に示す方法で塗布膜の品質を評価した。
実施例２の有機薄膜トランジスタ素子の半導体活性層について、偏光顕微鏡を用いてドメインサイズを１ｍｍ四方の範囲で測定し、平均ドメインサイズを計算した。得られた結果を以下の３段階で評価した。実用上、Ｄ評価であっても問題はないが、Ａ、ＢまたはＣ評価であることが好ましく、ＡまたはＢ評価であることがより好ましく、Ａ評価であることが特に好ましい。
Ａ：平均ドメインサイズが１０マイクロメートル超える。
Ｂ：平均ドメインサイズが５マイクロメートルを超え、かつ、１０マイクロメートル以下である。
Ｃ：平均ドメインサイズが１マイクロメートルを超え、かつ、５マイクロメートル以下である。
Ｄ：平均ドメインサイズが０．５マイクロメートルを超え、かつ、１マイクロメートル以下である。
Ｅ：平均ドメインサイズが０．５マイクロメートル以下である。
【０１１０】
【表１０】
2015167156.tif 000032
【０１１１】
上記結果より、本発明の化合物を用いた有機薄膜トランジスタ素子は、キャリア移動度が高いことがわかった。そのため、本発明の化合物は非発光性有機半導体デバイス用有機半導体材料として好ましく用いられることがわかった。
一方、比較素子１〜５は、キャリア移動度が低いものであった。
なお、本発明の化合物を用いた有機薄膜トランジスタ素子は、熱安定性も高く、繰り返し駆動後の閾値電圧変化も小さく、塗布膜の品質も良いものであった。
【０１１２】
＜（ｅ）結晶多形＞
一般式（１）で表される化合物である化合物４について、単結晶Ｘ線結晶構造解析法によって結晶構造を検討した。その結果、望ましい結晶系、具体的にはヘリンボーン型で安定していることがわかった。
一方、比較例２に用いた無置換体である比較化合物２について、単結晶Ｘ線結晶構造解析によって結晶構造を検討した。その結果、結晶多系が存在して不安定であり、チルト（分子の縦方向のズレ）が大きく電荷輸送に不利であることがわかった。この結果は、合成方法の参考として上記した文献Ａ（Ｋ．Ｍｕｅｌｌｅｎ，Ｃｈｅｍ．Ｃｏｍｍｕｎ．２００８，１５４８−１５５０．）および文献Ｂ（Ｋ．Ｔａｋｉｍｉｙａ，Ｏｒｇ．Ｌｅｔｔ．２００７，９，４４９９‐４５０２．）に記されている結果と良く一致する。
また、比較例３に用いた−Ｃ4Ｈ9基の２置換体である比較化合物３について、単結晶Ｘ線結晶構造解析によって結晶構造を検討した。その結果、望ましくない結晶多系、具体的には−スタック型が安定であり、さらにチルト（分子の縦方向のズレ）が大きく電荷輸送に不利であることがわかった。この結果についても合成方法の参考として上記した文献Ａ（Ｋ．Ｍｕｅｌｌｅｎ，Ｃｈｅｍ．Ｃｏｍｍｕｎ．２００８，１５４８−１５５０．）に記されている内容と良く一致している。
【０１１３】
［実施例１０１〜１０９および比較例１０１〜１０５］
＜化合物をバインダーとともに用いて半導体活性層（有機半導体層）を形成＞
実施例１〜９および比較例１〜５と同様の本発明の化合物または比較化合物（各１ｍｇ）、ＰαＭＳ（ポリ（α−メチルスチレン、Ｍｗ＝３００,０００）、Ａｌｄｒｉｃｈ製）１ｍｇ、トルエン（１ｍＬ）を混合し、１００℃に加熱したものを塗布溶液として用いる以外は実施例１〜９および比較例１〜５と同様にしてＦＥＴ特性測定用の実施例１０１〜１０９および比較例１０１〜１０５の有機薄膜トランジスタ素子を作製し、実施例１〜９および比較例１〜５と同様の評価を行った。
その結果、実施例１〜９および比較例１〜５と同様の傾向であることがわかった。
【０１１４】
［実施例２０１〜２０９および比較例２０１〜２０５］
＜半導体活性層（有機半導体層）形成＞
ゲート絶縁膜としてＳｉＯ2（膜厚３７０ｎｍ）を備えたシリコンウエハーを用い、オクチルトリクロロシランで表面処理を行った。
実施例１〜９および比較例１〜５と同様の本発明の化合物または比較化合物（各１ｍｇ）とトルエン（１ｍＬ）を混合し、１００℃に加熱したものを、非発光性有機半導体デバイス用塗布溶液とした。この塗布溶液を窒素雰囲気下、９０℃に加熱したオクチルシラン表面処理シリコンウエハー上にキャストすることで、非発光性有機半導体デバイス用有機半導体薄膜を形成した。
更にこの薄膜表面にマスクを用いて金を蒸着することで、ソースおよびドレイン電極を作製し、ゲート幅Ｗ＝５ｍｍ、ゲート長Ｌ＝８０μｍのボトムゲート・トップコンタクト構造の実施例２０１〜２０９および比較例２０１〜２０５の有機薄膜トランジスタ素子を得た（図１に構造の概略図を示した）。
実施例２０１〜２２１および比較例２０１〜２０６の有機薄膜トランジスタ素子のＦＥＴ特性は、セミオートプローバー（ベクターセミコン製、ＡＸ−２０００）を接続した半導体パラメーターアナライザー（Ａｇｉｌｅｎｔ製、４１５６Ｃ）を用いて常圧・窒素雰囲気下で、実施例１〜９および比較例１〜５と同様の評価を行った。
その結果、実施例１〜９および比較例１〜５と同様の傾向であることがわかった。
【符号の説明】
【０１１５】
１１  基板
１２  電極
１３  絶縁体層
１４  半導体活性層（有機物層、有機半導体層）
１５ａ、１５ｂ  電極
３１  基板
３２  電極
３３  絶縁体層
３４ａ、３４ｂ  電極
３５  半導体活性層（有機物層、有機半導体層）
【図１】
2015167156.tif 000039
【図２】
2015167156.tif 000040